(57)【特許請求の範囲】
【請求項１】
アクリル系単量体又はアクリル系単量体混合物（Ａ）、無機充填剤（Ｂ）、及び、嵩密度が０．１〜０．７ｇ／ｍｌ以下の範囲内であり、アマニ油に対する吸油量が６０〜２００ｍｌ／１００ｇの範囲内であり、メチルメタクリレートに対する膨潤度が１６倍以上であり、比表面積が１〜１００ｍ2／ｇの範囲内である重合体粉末（Ｃ）を含有するアクリル系ＳＭＣ又はＢＭＣにおいて、
重合体粉末（Ｃ）が、界面活性剤を含有しない重合体粉末（Ｃ１）、及び／又は、反応性界面活性剤を構成成分とする重合体粉末（Ｃ２）からなるアクリル系ＳＭＣ又はＢＭＣ。
【請求項２】
さらに無機充填剤含有樹脂粒子（Ｅ）を含有する請求項１記載のアクリル系ＳＭＣ又はＢＭＣ。
【請求項３】
重合体粉末（Ｃ）の平均粒子径が、１〜２５０μｍの範囲内である請求項１記載のアクリル系ＳＭＣ又はＢＭＣ。
【請求項４】
重合体粉末（Ｃ）が、一次粒子同士が凝集した二次凝集体である請求項１記載のアクリル系ＳＭＣ又はＢＭＣ。
【請求項５】
重合体粉末（Ｃ）の一次粒子の平均粒子径が、０．０３〜１μｍの範囲内である請求項４記載のアクリル系ＳＭＣ又はＢＭＣ。
【請求項６】
重合体粉末（Ｃ）が、乳化重合して得られるものである請求項１記載のアクリル系ＳＭＣ又はＢＭＣ。
【請求項７】
反応性界面活性剤が、界面活性剤分子中に１〜５個の重合性官能基を有するものである請求項１記載のアクリル系ＳＭＣ又はＢＭＣ。
【請求項８】
重合体粉末（Ｃ）が、アクリル系重合体から構成される請求項１記載のアクリル系ＳＭＣ又はＢＭＣ。
【請求項９】
アクリル系単量体又はアクリル系単量体混合物（Ａ）が、多官能性アクリル系単量体を含有する請求項１記載のアクリル系ＳＭＣ又はＢＭＣ。
【請求項１０】
アクリル系単量体又はアクリル系単量体混合物（Ａ）が、ネオペンチルグリコールジメタクリレート及び／又は１，３−ブチレングリコールジメタクリレートを含有する請求項９記載のアクリル系ＳＭＣ又はＢＭＣ。
【請求項１１】
請求項１〜１０の何れか一項記載のアクリル系ＳＭＣ又はＢＭＣを、加熱加圧硬化するアクリル系人工大理石の製造方法。
【発明の詳細な説明】
【０００１】
【産業上の利用分野】
本発明は、増粘速度の制御性が良好で、取り扱い性、成形加工性、保存安定性に優れたアクリル系ＳＭＣ（シート・モールディング・コンパウンド）又はＢＭＣ（バルク・モールディング・コンパウンド）及びその製造方法；生産性が高く、外観及び耐熱水性の良好なアクリル系人工大理石の製造方法；並びに、増粘性及び耐熱水性が良好な増粘剤に関する。
【０００２】
【従来の技術】
アクリル系樹脂に水酸化アルミニウム等の無機充填剤を配合したアクリル系人工大理石は、優れた成形外観、柔らかな手触り及び耐候性等の各種の卓越した機能特性を有しており、キッチンカウンター等のカウンター類、洗面化粧台、防水パン、その他建築用途に広く使用されている。これらは一般に、アクリル系シラップに無機充填剤を分散させたいわゆるプレミックスを成形型内に充填し、これを比較的低温で硬化重合させる注型法で製造されている。しかし、このアクリル系シラップは沸点が低いので、硬化温度を低くせざるを得ず、これに起因して成形時間に長時間を要するので生産性が低い。また、プレミックスの型内への充填性に問題があるので、成形品の形状が制限される。
【０００３】
これらの欠点を改良するため、樹脂シラップを増粘剤で増粘させて得られるＢＭＣを加熱加圧成形することによってアクリル系人工大理石を製造する検討が、従来よりなされている。
【０００４】
例えば、特開平５−３２７２０号公報には、アクリル系重合体を予めアクリル系単量体に溶解させたアクリル系シラップに、無機充填剤、及び、懸濁重合によって得られる特定の膨潤度を有する架橋樹脂粉末を配合した、取り扱い性、成形性が良好な人工大理石用アクリル系ＢＭＣが開示されている。
【０００５】
また、特開平６−２９８８８３号公報には、アクリル系重合体を予めアクリル系単量体に溶解させたアクリル系シラップに、無機充填剤、及び、該シラップに対して難溶性である熱可塑性アクリル系樹脂粉末を配合した、加熱硬化時の低収縮性に優れる人工大理石用アクリル系ＢＭＣが開示されている。
【０００６】
また、特開平６−３１３０１９号公報には、アクリル系重合体を予めアクリル系単量体に溶解させたアクリル系シラップに、乳化重合で得られる架橋重合体を噴霧乾燥処理した樹脂粉末を配合することによって、成形時のクラック発生を防止し、成形品の外観や増粘安定性が向上した人工大理石用アクリル系ＢＭＣが開示されている。
【０００７】
また、特公平５−１３８９９号公報には、特定量の架橋剤を含有するアクリル系単量体に、無機充填剤、及び、特定の平均分子量を有するアクリル系樹脂粉末を配合した、耐熱性に優れる人工大理石用アクリル系ＢＭＣが開示されている。
【０００８】
しかし、特開平５−３２７２０号公報、特開平６−２９８８８３号公報、及び特開平６−３１３０１９号公報に開示されている方法では、予めアクリル系重合体をアクリル系単量体に溶解させてシラップを作製しているので、工程数が多くなり、製造コストが高くなる傾向にある。さらに、これらに開示されている樹脂粉末を増粘剤として使用した場合には、アクリル系ＢＭＣを得るためのプレミックスの熟成に長時間（２４時間程度）が必要となる傾向にあり、生産性が低下する。
【０００９】
一方、特公平５−１３８９９号公報に開示されている方法では、アクリル系シラップを経由せずに、直接、アクリル系単量体と無機充填剤と重合体粉末とを混合して、アクリル系ＢＭＣを得ている。しかし、重合体粉末を溶解させて増粘させるために、６０℃の温度で３０分間以上混練させているので、アクリル系ＢＭＣに長時間の熱履歴がかかり、得られるアクリル系ＢＭＣの保存安定性が悪くなる。さらに、この方法において、着色樹脂粒子を配合して石目調のアクリル系ＢＭＣを得ようとすると、混練中に着色樹脂粒子が溶解してしまい、石目模様が極めて不鮮明になってしまうか、あるいは石目模様が無くなってしまい、外観が悪くなってしまう。
【００１０】
これらの問題を解決するために、本発明者らは、特定の嵩密度と、特定の吸油量と、特定の膨潤度と、特定の比表面積を有する重合体粉末を増粘剤として用いると、増粘速度が速く、熟成が不要で、石目模様が鮮明となるアクリル系ＢＭＣが得られることを見い出した（国際公開ＷＯ９７／４００９８号）。
【００１１】
【発明が解決しようとする課題】
本発明は、本発明者らが見い出した上述の増粘剤に関して、得られる成形品の耐熱水性、増粘速度の制御性などの点をさらに改良すべくなされたものである。
【００１２】
すなわち、本発明の目的は、外観及び耐熱水性の良好なアクリル系人工大理石等の成形品の製造に有用で、増粘速度の制御性、取り扱い性、成形加工性、保存安定性に優れたアクリル系ＳＭＣ又はＢＭＣ、並びに、生産性が高く、外観及び耐熱水性の良好なアクリル系人工大理石の製造方法を提供することにある。
【００１３】
【課題を解決するための手段】
本発明者らは、上記目的を達成すべく検討した結果、特定の増粘剤を使用することによって、耐熱水性の良好なアクリル系人工大理石を製造できることを見い出し、また、特定の増粘剤を併用することによって、増粘速度をコントロールすることが可能であり、取り扱い性に優れたアクリル系ＳＭＣ又はＢＭＣを製造できることを見い出し、また、特定の増粘剤を特定の条件下で混練することによって、保存安定性が良好で、石目模様の鮮明なアクリル系ＳＭＣ又はＢＭＣを生産性高く連続的に製造できることを見い出し、本発明を完成するに至った。
【００１４】
すなわち、本発明は、アクリル系単量体又はアクリル系単量体混合物（Ａ）、無機充填剤（Ｂ）、及び、嵩密度が０．１〜０．７ｇ／ｍｌ以下の範囲内であり、アマニ油に対する吸油量が６０〜２００ｍｌ／１００ｇの範囲内であり、メチルメタクリレートに対する膨潤度が１６倍以上であり、比表面積が１〜１００ｍ2／ｇの範囲内である重合体粉末（Ｃ）、さらに所望により無機充填剤含有樹脂粒子（Ｅ）を含有するアクリル系ＳＭＣ又はＢＭＣにおいて、
重合体粉末（Ｃ）が、界面活性剤を含有しない重合体粉末（Ｃ１）、及び／又は、反応性界面活性剤を構成成分とする重合体粉末（Ｃ２）からなるアクリル系ＳＭＣ又はＢＭＣに関するものであり；
上記各アクリル系ＳＭＣ又はＢＭＣを、加熱加圧硬化するアクリル系人工大理石の製造方法に関するものである。
【００１５】
【発明の実施の形態】
本発明で用いられるアクリル系単量体又はアクリル系単量体混合物（Ａ）は、アクリル系ＳＭＣ又は／ＢＭＣを成形する際に、適度な流動性を与える成分である。
【００１６】
成分（Ａ）の含有量は、特に制限されないが、本発明のアクリル系ＳＭＣ又はＢＭＣ１００重量％中５〜８０重量％の範囲内が好ましい。この含有量が５重量％以上の場合、アクリル系ＳＭＣ又はＢＭＣの流動性が良好となる傾向にあり、また、８０重量％以下の場合、硬化時の収縮率が低くなる傾向にある。この含有量の下限値については、１０重量％以上がより好ましく、１５重量％以上が特に好ましい。この含有量の上限値については、５０重量％以下がより好ましく、４０重量％以下が特に好ましい。
【００１７】
成分（Ａ）のうち、アクリル系単量体は、メタクリロイル及び／又はアクリロイル基を有する単量体であり、特に限定されない。例えば、メチルメタクリレート、炭素数２〜２０のアルキル基を有するアルキル（メタ）アクリレート、シクロヘキシル（メタ）アクリレート等のシクロヘキサン環を持つエステル基を有する（メタ）アクリレート、イソボルニル（メタ）アクリレート等のビシクロ環を持つエステル基を有する（メタ）アクリレート、トリシクロデカニル（メタ）アクリレート等のトリシクロ環を持つエステル基を有する（メタ）アクリレート、グリシジル（メタ）アクリレートやテトラヒドロフルフリル（メタ）アクリレート等の環状エーテル構造を持つエステル基を有する（メタ）アクリレート、炭素数１〜２０のヒドロキシアルキル基を有するヒドロキシアルキル（メタ）アクリレート、ベンジル（メタ）アクリレート等の芳香族環を持つエステル基を有する（メタ）アクリレート、２，２，２−トリフルオロエチル（メタ）アクリレート等のフッ素原子を持つエステル基を有する（メタ）アクリレート、（メタ）アクリル酸、（メタ）アクリル酸金属塩、（メタ）アクリル酸アミド等の単官能性単量体；及び、エチレングリコールジ（メタ）アクリレート、ポリエチレングリコールジ（メタ）アクリレート、プロピレングリコールジ（メタ）アクリレート、１，３−ブチレングリコールジ（メタ）アクリレート、１，４−ブチレングリコールジ（メタ）アクリレート、ポリブチレングリコールジ（メタ）アクリレート、１，６−ヘキサンジオールジ（メタ）アクリレート、ジメチロールエタンジ（メタ）アクリレート、１，１−ジメチロールプロパンジ（メタ）アクリレート、２，２−ジメチロールプロパンジ（メタ）アクリレート、トリメチロールエタントリ（メタ）アクリレート、トリメチロールプロパントリ（メタ）アクリレート、テトラメチロールメタントリ（メタ）アクリレート、テトラメチロールメタンジ（メタ）アクリレート、ネオペンチルグリコールジ（メタ）アクリレート、（メタ）アクリル酸と多価アルコール［例えばペンタエリスリトール、ジペンタエリスリトール等］との多価エステル、アリル（メタ）アクリレート等の多官能性単量体が挙げられる。これらは、必要に応じて単独であるいは二種以上を併用して使用することができる。なお、本明細書において「（メタ）アクリレート」とは、「アクリレート及び／又はメタクリレート」を意味する。
【００１８】
特に、成分（Ａ）中にメチルメタクリレートを含有させると、得られる成形品の外観が良好となる傾向にあり好ましい。メチルメタクリレートの含有量は、特に限定されないが、アクリル系ＳＭＣ又はＢＭＣ１００重量％中１〜２０重量％の範囲内であることが好ましい。この含有量の下限値については５重量％以上がより好ましく、また、上限値については１５重量％以下がより好ましい。
【００１９】
成分（Ａ）のうち、アクリル系単量体混合物は、アクリル系単量体と、アクリル系単量体以外の単量体との混合物であってもよい。アクリル系単量体以外の単量体としては、例えば、スチレン、ジビニルベンゼン等の芳香族ビニル、酢酸ビニル、（メタ）アクリロニトリル、塩化ビニル、無水マレイン酸、マレイン酸、マレイン酸エステル、フマル酸、フマル酸エステル等が挙げられる。
【００２０】
本発明のアクリル系ＳＭＣ又はＢＭＣを用いて得られる成形品に、耐熱性、耐熱水性、強度、耐溶剤性、寸法安定性等の特性を付与するには、成分（Ａ）中に多官能性単量体を含有させるのが好ましい。この場合、多官能性単量体の含有量は、特に制限されないが、上記効果をより有効に得るには、アクリル系ＳＭＣ又はＢＭＣ１００重量％中１〜３０重量％の範囲内が好ましい。この含有量の下限値については３重量％以上がより好ましく、また、上限値については２０重量％以下がより好ましい。
【００２１】
特に、多官能性単量体としてネオペンチルグリコールジメタクリレート及び／又は１，３−ブチレングリコールジメタクリレートを使用すると、表面光沢及び耐熱水性の極めて優れた成形品が得られるので好ましい。この場合、ネオペンチルグリコールジメタクリレート及び／又は１，３−ブチレングリコールジメタクリレートと他の多官能性単量体を併用してもよい。
【００２２】
また、アクリル系単量体混合物（Ａ）は、アクリル系重合体を含有したシラップであってもよい。このシラップは、先に述べたアクリル系単量体又はアクリル系単量体混合物を部分重合することによって、成分（Ａ）中にその重合体成分を生成したものでもよい。また、塊状重合、溶液重合、懸濁重合、乳化重合等の公知の方法によって、先に述べたアクリル系単量体又はアクリル系単量体混合物から重合して得られるアクリル系重合体を、別途、成分（Ａ）中に溶解させたものでもよい。
【００２３】
上述のように、アクリル系単量体混合物（Ａ）は、アクリル系重合体を含有したシラップであってよいが、アクリル系単量体混合物をそのまま使用する方が、シラップを作製する工程が省略でき、生産性が高くなるため好ましい。
【００２４】
本発明で用いられる無機充填剤（Ｂ）は、アクリル系ＳＭＣ又はＢＭＣを成形して得られる成形品に大理石調の質感や耐熱性を与える成分である。
【００２５】
成分（Ｂ）の含有量は、特に制限されないが、アクリル系ＳＭＣ又はＢＭＣ１００重量％中２０〜８０重量％の範囲内が好ましい。この含有量が２０重量％以上の場合に、得られる成形品の質感や耐熱性等が良好となる傾向にあり、また、硬化時の収縮率が低くなる傾向にある。一方、この含有量が８０重量％以下の場合に、アクリル系ＳＭＣ又はＢＭＣの流動性が良好となる傾向にある。この含有量の下限値については、３０重量％以上がより好ましく、４０重量％以上が特に好ましい。また、上限値については、７５重量％以下がより好ましく、７０重量％以下が特に好ましい。
【００２６】
無機充填剤（Ｂ）としては、特に制限は無いが、例えば、水酸化アルミニウム、シリカ、アモルファスシリカ、炭酸カルシウム、硫酸バリウム、酸化チタン、リン酸カルシウム、タルク、クレー、ガラスパウダー等が挙げられる。これらは、必要に応じて適宜使用すればよい。中でも、得られる成形品の質感の面から、水酸化アルミニウム、シリカ、アモルファスシリカ、ガラスパウダーが好ましい。
【００２７】
本発明で用いられる重合体粉末（Ｃ）は、増粘剤として良好に機能する。この重合体粉末（Ｃ）は、嵩密度が０．１〜０．７ｇ／ｍｌ以下の範囲内であり、アマニ油に対する吸油量が６０〜２００ｍｌ／１００ｇの範囲内であり、メチルメタクリレートに対する膨潤度が１６倍以上であり、比表面積が１〜１００ｍ2／ｇの範囲内である。
【００２８】
重合体粉末の嵩密度が、０．１ｇ／ｍｌ以上の場合に、重合体粉末が飛散しにくくなり、その製造時における歩留まりが良好となり、重合体粉末を添加、混合する際の粉立ちが減少し、作業性が良好になる。また、０．７ｇ／ｍｌ以下の場合に、少量の重合体粉末の使用量で十分な増粘効果を得ることが可能となり、さらに増粘が短時間で済むので、生産性が向上し、コスト的にも有利となる。嵩密度の下限値については、０．１５ｇ／ｍｌ以上がより好ましく、０．２ｇ／ｍｌ以上が特に好ましい。上限値については、０．６５ｇ／ｍｌ以下がより好ましく、０．６ｇ／ｍｌ以上が特に好ましい。
【００２９】
また、重合体粉末のアマニ油に対する吸油量が６０ｍｌ／１００ｇ以上の場合に、少量の重合体粉末の使用量で十分な増粘効果が得られ、さらに増粘が短時間で済むので、生産性が向上し、コスト的にも有利となる。さらに、この場合、この重合体粉末を含むアクリル系ＳＭＣ又はＢＭＣを御影石調人工大理石の製造に使用すると、石目模様の鮮明性が良くなる傾向にある。これは、この重合体粉末がアクリル系単量体を多量に吸油するので、石目の模様剤である無機充填剤含有樹脂粒子のアクリル系単量体による膨潤が抑制されるからである。また、この吸油量が２００ｍｌ／１００ｇ以下の場合に、重合体粉末の分散性が良好となり、アクリル系ＳＭＣ又はＢＭＣを製造する際の混練性が良好となる。この吸油量の下限値については、７０ｍｌ／１００ｇ以上がより好ましく、８０ｍｌ／１００ｇ以上が特に好ましい。上限値については、１８０ｍｌ／１００ｇ以下がより好ましく、１４０ｍｌ／１００ｇ以下が特に好ましい。
【００３０】
また、重合体粉末のメチルメタクリレートに対する膨潤度が１６倍以上の場合に、増粘効果が十分となる。この膨潤度は、２０倍以上であることがより好ましい。
【００３１】
また、重合体粉末の比表面積が１ｍ2／ｇ以上の場合に、少量の重合体粉末の使用で十分な増粘効果が得られ、増粘が短時間で可能となり、アクリル系ＳＭＣ又はＢＭＣの生産性が向上する。また、比表面積が１００ｍ2／ｇ以下の場合に、重合体粉末のアクリル系単量体に対する分散性が良好となり、アクリル系ＳＭＣ又はＢＭＣの混練性が良好となる。比表面積の下限値については、３ｍ2／ｇ以上がより好ましく、５ｍ2／ｇ以上が特に好ましい。
【００３２】
また、重合体粉末（Ｃ）の平均粒子径は、特に制限されないが、１〜２５０μｍの範囲内であることが好ましい。平均粒子径が１μｍ以上の場合に、粉末の粉立ちが減少し、重合体粉末の取り扱い性が良好となる傾向にあり、２５０μｍ以下の場合に、得られる成形品の外観、特に、光沢と表面平滑性が良好となる傾向にある。この平均粒子径の下限値については、５μｍ以上がより好ましく、１０μｍ以上が特に好ましい。上限値については、１５０μｍ以下がより好ましく、１００μｍ以下が特に好ましい。
【００３３】
また、重合体粉末（Ｃ）は、一次粒子同士が凝集した二次凝集体であることが好ましい。重合体粉末が二次凝集体の形状を有する場合には、アクリル系単量体成分の吸収速度が速く、増粘性が極めて良好となる傾向にある。
【００３４】
また、この場合、重合体粉末の一次粒子の平均粒子径は０．０３〜１μｍの範囲内であることが好ましい。一次粒子の平均粒子径が０．０３〜１μｍの範囲内において、少量の重合体粉末の使用で十分な増粘効果が得られ、増粘が室温で短時間で可能となり、生産性が向上する傾向にある。この一次粒子の平均粒子径の下限値については、０．０７μｍ以上がより好ましい。上限値については、０．７μｍ以下がより好ましい。
【００３５】
成分（Ｃ）の含有量は、特に制限されないが、アクリル系ＳＭＣ又はＢＭＣ１００重量％中１〜３０重量％の範囲内であることが好ましい。この含有量が１重量％以上の場合に高い増粘効果が得られる傾向にあり、また、３０重量％以下の場合に、アクリル系ＳＭＣ又はＢＭＣの混練性が良好となる傾向にある。この含有量の下限値については、２重量％以上がより好ましく、３重量％以上が特に好ましい。上限値については、２０重量％以下がより好ましく、１５重量％以下が特に好ましい。
【００３６】
重合体粉末（Ｃ）を構成する重合体としては、種々のものを必要に応じて適宜選択して使用でき、特に限定されるものではない。得られるアクリル系人工大理石の外観等の点を考慮に入れると、アクリル系重合体であることが好ましい。
【００３７】
重合体粉末（Ｃ）の構成成分（重合に使用する単量体等）としては、例えば、メチルメタクリレート、炭素数２〜２０のアルキル基を有するアルキル（メタ）アクリレート、シクロヘキシル（メタ）アクリレート等のシクロヘキサン環を持つエステル基を有する（メタ）アクリレート、インボルニル（メタ）アクリレート等のビシクロ環を持つエステル基を有する（メタ）アクリレート、トリシクロデカニル（メタ）アクリレート等のトリシクロ環を持つエステル基を有する（メタ）アクリレート、グリシジル（メタ）アクリレートやテトラヒドロフルフリル（メタ）アクリレート等の環状エーテル構造を持つエステル基を有する（メタ）アクリレート、炭素数１〜２０のヒドロキシアルキル基を有するヒドロキシアルキル（メタ）アクリレート、ベンジル（メタ）アクリレート等の芳香族環を持つエステル基を有する（メタ）アクリレート、２，２，２−トリフルオロエチル（メタ）アクリレート等のフッ素原子を持つエステル基を有する（メタ）アクリレート、（メタ）アクリル酸、（メタ）アクリル酸金属塩、フマル酸、フマル酸エステル、マレイン酸、マレイン酸エステル、芳香族ビニル、酢酸ビニル、（メタ）アクリル酸アミド、（メタ）アクリロニトリル、塩化ビニル、無水マレイン酸等の単官能性単量体；及び、エチレングリコールジ（メタ）アクリレート、ポリエチレングリコールジ（メタ）アクリレート、プロピレングリコールジ（メタ）アクリレート、１，３−ブチレングリコールジ（メタ）アクリレート、１，４−ブチレングリコールジ（メタ）アクリレート、ポリブチレングリコールジ（メタ）アクリレート、１，６−ヘキサンジオールジ（メタ）アクリレート、ジメチロールエタンジ（メタ）アクリレート、１，１−ジメチロールプロパンジ（メタ）アクリレート、２，２−ジメチロールプロパンジ（メタ）アクリレート、トリメチロールエタントリ（メタ）アクリレート、トリメチロールプロパントリ（メタ）アクリレート、テトラメチロールメタントリ（メタ）アクリレート、テトラメチロールメタンジ（メタ）アクリレート、ネオペンチルグリコールジ（メタ）アクリレート、及び、（メタ）アクリル酸と多価アルコール［例えばペンタエリスリトール、ジペンタエリスリトール等］との多価エステル、アリル（メタ）アクリレート等の多官能性単量体が挙げられる。これらは、必要に応じて単官能性単量体を単独で重合して単独重合体としてもよいし、二種以上の単官能性単量体を併用して共重合体としてもよいし、単官能性単量体と多官能性単量体を使用して架橋重合体としてもよい。成分（Ａ）との親和性を考慮に入れると（メタ）アクリル系単量体が好ましい。
【００３８】
重合体粉末（Ｃ）の製造方法は、特に制限されず、公知の重合方法で製造することができる。中でも、乳化重合で得られたエマルションに噴霧乾燥、フリーズドライ等の処理を行って重合体粉末を得る方法は、本発明で使用する特定の嵩密度と吸油量と比表面積とを有する重合体粉末を効率よく製造できるので好ましい。
【００３９】
この場合、界面活性剤を使用した乳化重合法でもよいし、反応性界面活性剤を使用した乳化重合法でもよいし、界面活性剤を使用しないソープフリー乳化重合法でもよい。
【００４０】
ただし、乳化重合で得られる重合体粉末を用いると、界面活性剤の溶出によって成形品の耐熱水性が低下する場合がある。そこで、特に、界面活性剤を使用しないソープフリー乳化重合法で製造された、界面活性剤を含有しない重合体粉末（Ｃ１）、及び／又は、反応性界面活性剤を使用した乳化重合法により製造された、反応性界面活性剤を構成成分とする重合体粉末（Ｃ２）を用い、成形品の耐熱水性の低下を防止することが好ましい。
【００４１】
重合体粉末（Ｃ１）を増粘剤として用いたアクリル系ＳＭＣ又はＢＭＣ中には、界面活性剤が含有されていないので、成形品が熱水にさらされた場合においても、耐熱水性を低下させる界面活性剤の水相への溶出が発生しない。
【００４２】
また、重合体粉末（Ｃ２）を増粘剤として用いたアクリル系ＳＭＣ又はＢＭＣでは、界面活性剤が重合体粉末（Ｃ２）の重合体鎖中に結合されているので、成形品が熱水にさらされた場合においても、界面活性剤が水相へ溶出することが抑制される傾向にある。
【００４３】
ここで、反応性界面活性剤とは、分子中に重合性官能基を有する界面活性剤をいう。重合性官能基としては、特に制限はなく、重縮合型の官能基でもよいし、付加重合型の官能基でもよい。特に、耐熱水性の面から、付加重合型の官能基が好ましい。付加重合型の官能基としては、アリル基、スチリル基、アクリロイル基、メタクリロイル基、ビニル基、ブタジエニル基、マレイン酸エステル基等の二重結合が挙げられる。ただし、これに限定されるものではない。
【００４４】
重合性官能基の数については、界面活性剤１分子中に１個以上あればよい。好ましくは１〜５個、より好ましくは１〜２個、特に好ましくは１個である。
【００４５】
反応性界面活性剤の種類としては、特に制限はなく、アニオン性界面活性剤、カチオン性界面活性剤、ノニオン性界面活性剤、両性界面活性剤等が挙げられ、これらは単独で又は必要により２種以上を併用して使用することができる。
【００４６】
反応性界面活性剤の具体例としては、花王（株）製の商品名ラテムルＳ−１８０Ｓ−１８０Ａ、旭電化工業（株）製の商品名アデカリアソープＳＥ−５Ｎ、ＳＥ−１０Ｎ、ＳＥ−２０Ｎ、ＮＥ−１０、ＮＥ−２０、ＮＥ−３０、ＮＥ−４０、ＮＥ−５０、ＮＥ−８０、ＮＥ−１００、日本乳化剤（株）製の商品名Ａｎｔｏｘ−ＭＳ−６０、Ａｎｔｏｘ−ＭＳ−２Ｎ、Ａｎｔｏｘ−ＭＳ−ＮＨ４、ＲＡ−１０２０、ＲＡ−１１２０、ＲＡ−１８２０、ＲＦ−７５１、ＲＭＡ−５６４、ＲＭＡ−５６８、ＲＭＡ−５０６、ＲＭＡ−１１２０等が挙げられる。
【００４７】
反応性界面活性剤の使用量は、特に制限されないが、乳化重合する単量体１００重量部に対して、０．１〜１０重量部の範囲内で使用することが、重合安定性の点で好ましい。
【００４８】
重合体粉末（Ｃ）の重量平均分子量は、特に制限されないが、重量平均分子量が大きいほど成形品の耐熱水性が良好となる傾向にある。また、重合体粉末（Ｃ）は、非架橋重合体であっても、架橋重合体であってもよく、特に制限はない。
【００４９】
また、重合体粉末（Ｃ）は、その重合体の化学的組成、構造、分子量等が互いに異なったコア相とシェル相から構成された、いわゆるコア／シェル構造を有する重合体粉末とすることもできる。この場合、コア相は非架橋重合体であっても架橋重合体であってもよいが、シェル相は非架橋重合体であることが好ましい。
【００５０】
ただし、重合体粉末（Ｃ）を増粘剤として用いる方法では、熟成が不要である反面、増粘速度が速すぎて、材料を混練してＢＭＣを得たり、あるいは、得られたＢＭＣを押し出して賦型したりする際に、使用する装置によっては、混練が困難であったり、押し出しが困難であったりする場合がある。
【００５１】
そこで、特に、重合体粉末（Ｃ）として、重量平均分子量が１０万以上２５０万未満の範囲内である非架橋重合体粉末（Ｃ３）、重量平均分子量が２５０万以上５００万以下の範囲内である非架橋重合体粉末（Ｃ４）、及び、架橋重合体粉末（Ｃ５）から選ばれる少なくとも２種を併用して、増粘速度をコントロールすることが好ましい。ここでいう重量平均分子量とは、ＧＰＣ法によるポリスチレン換算値であり、具体的には、後述する実施例で採用した条件に従って測定した値である。
【００５２】
これら重合体粉末（Ｃ３）〜（Ｃ５）は、重量平均分子量の違いや架橋構造の有無によって、アクリル系単量体（Ａ）中への溶解性が異なる。したがって、これらの成分を併用することにより、増粘速度を任意にコントロールすることが可能となる。
【００５３】
重量平均分子量が１０万以上２５０万未満の範囲内である非架橋重合体粉末（Ｃ３）を用いると、成分（Ａ）中で速やかに溶解する傾向にある。その重量平均分子量の下限値については、３０万以上がより好ましく、５０万以上が特に好ましい。上限値については、２２０万以下がより好ましく、２００万以下が特に好ましい。
【００５４】
重量平均分子量が２５０万以上５００万以下の範囲内である非架橋重合体粉末（Ｃ４）は、非架橋重合体粉末（Ｃ３）よりも成分（Ａ）中での溶解に時間がかかる傾向にある。その重量平均分子量の下限値については、３００万以上がより好ましい。上限値については、４００万以下がより好ましい。
【００５５】
架橋重合体粉末（Ｃ５）は、架橋しているので、さらに非架橋重合体粉末（Ｃ４）よりも成分（Ａ）中での溶解に時間がかかる傾向にある。
【００５６】
重合体粉末（Ｃ３）〜（Ｃ５）の組合せは、特に制限されず、アクリル系ＳＭＣ又はＢＭＣを製造する際に使用する混練装置や押し出し装置の特性等に合わせて、適宜選択すればよい。中でも、非架橋重合体粉末（Ｃ３）と非架橋重合体粉末（Ｃ４）の組合せ、あるいは非架橋重合体粉末（Ｃ３）と架橋重合体粉末（Ｃ５）の組合せが好ましい。
【００５７】
重合体粉末（Ｃ３）〜（Ｃ５）の配合比は、特に制限されないが、２種を併用する場合は、両者が、５／９５〜９５／５（重量比）の範囲内であることが好ましく、１０／９０〜９０／１０（重量比）の範囲内であることがより好ましい。また、３種を併用する場合には、特に制限されないが、重合体粉末（Ｃ３）〜（Ｃ５）の合計１００重量部に対して、各粉末が少なくとも５重量部含有されることが好ましい。
【００５８】
また、重合体粉末（Ｃ）と共に、比表面積が０．０１ｍ2／ｇ以上１ｍ2／ｇ未満の範囲内である重合体粉末（Ｄ）を配合して、増粘速度をコントロールすることも好ましい。重合体粉末（Ｄ）は、比表面積が極めて小さいので、重合体粉末（Ｃ）よりもアクリル系単量体（Ａ）中での溶解に時間がかかる傾向にある。
【００５９】
重合体粉末（Ｄ）と併用する重合体粉末（Ｃ）としては、特に制限は無く、アクリル系ＳＭＣ又はＢＭＣを製造する際に使用する装置の特性等に合わせて、適宜選択すればよい。中でも、重合体粉末（Ｄ）と併用する重合体粉末（Ｃ）としては、重合体粉末（Ｃ３）〜（Ｃ５）から選ばれる少なくとも１種が好ましく、特に重合体粉末（Ｃ３）が好ましい。
【００６０】
重合体粉末（Ｃ）と重合体粉末（Ｄ）の配合比は、５／９５〜９５／５（重量比）の範囲内が好ましく、１０／９０〜９０／１０（重量比）の範囲内がより好ましい。この配合比は、使用する装置の特性等に合わせて、適宜決定すればよい。
【００６１】
重合体粉末（Ｄ）の嵩密度、アマニ油に対する吸油量、メチルメタクリレートに対する膨潤度には、特に制限はない。また、重合体粉末（Ｄ）は架橋重合体でも非架橋重合体でもよい。また、重量平均分子量も特に制限はない。
【００６２】
重合体粉末（Ｄ）の構成成分（重合に使用する単量体等）としては、前述の重合体粉末（Ｃ）で挙げたアクリル系単量体などを使用できる。
【００６３】
重合体粉末（Ｄ）の製造方法は、特に制限されず、公知の重合方法を用いればよい。中でも、懸濁重合法によりビーズ状の重合体粉末を得る方法が、０．０１ｍ2／ｇ以上１ｍ2／ｇ未満の範囲内の比表面積を有する重合体粉末を効率よく製造できるので好ましい。
【００６４】
本発明のアクリル系ＳＭＣ又はＢＭＣは、さらに無機充填剤含有樹脂粒子（Ｅ）を含有することができ、これを成形することにより、鮮明な石目模様を有し意匠性に優れた御影石調人工大理石を得ることができる。
【００６５】
無機充填剤含有樹脂粒子（Ｅ）の含有量は、特に制限はないが、アクリル系ＳＭＣ又はＢＭＣ１００重量％中１〜５０重量％の範囲内であることが好ましい。この含有量が１重量％以上の場合に、意匠性の良い石目模様が得られる傾向にあり、５０重量％以下の場合に、アクリル系ＳＭＣ又はＢＭＣの製造時における混練性が良好となる傾向にある。この含有量の下限値については、５重量％以上がより好ましく、１０重量％以上が特に好ましい。上限値については、４０重量％以下がより好ましく、３０重量％以下が特に好ましい。
【００６６】
無機充填剤含有樹脂粒子（Ｅ）を構成する樹脂は、メチルメタクリレートに溶解しない樹脂ならば何でもよく、例えば架橋アクリル樹脂、架橋ポリエステル樹脂、架橋スチレン樹脂などを挙げることができる。アクリル系樹脂との親和性が高く、美しい外観をした成形品が得られることから、架橋アクリル樹脂が好ましい。この架橋アクリル樹脂は、非架橋アクリル系重合体を含有していてもよい。
【００６７】
無機充填剤含有樹脂粒子（Ｅ）を構成する無機充填剤は、無機充填剤含有樹脂粒子（Ｅ）１００重量％中、２０〜８０重量％の範囲内で使用されるのが好ましい。この使用量が２０重量％以上の場合に、成形品の質感や耐熱性等が良好となる傾向にあり、また、８０重量％以下の場合に、強度の高い成形品を得ることが可能となる傾向にある。
【００６８】
無機充填剤含有樹脂粒子（Ｅ）を構成する無機充填剤としては、水酸化アルミニウム、シリカ、溶融シリカ、炭酸カルシウム、硫酸バリウム、酸化チタン、リン酸カルシウム、タルク、クレー、ガラスパウダー等の無機充填剤を必要に応じて適宜使用することができる。特に、御影石調人工大理石を製造する場合には、無機充填剤としては、水酸化アルミニウム、シリカ、溶融シリカ、ガラスパウダーが好ましい。
【００６９】
無機充填剤含有樹脂粒子（Ｅ）の製造方法は特に限定されないが、例えば、熱プレス法、注型法などによって重合硬化して得られる無機充填剤入りの樹脂成形物を粉砕し、篩により分級する方法が挙げられる。例えば、アクリル系人工大理石を粉砕し、分級する方法が好ましい。
【００７０】
無機充填剤含有樹脂粒子（Ｅ）の粒径は、成形品の肉厚以下のものが使用でき、１種のみ、あるいは、色や粒径の異なったものを２種以上併用することができる。
【００７１】
本発明のアクリル系ＳＭＣ又はＢＭＣには、必要に応じて、ベンゾイルパーオキサイド、ラウロイルパーオキサイド、ｔ−ブチルヒドロパーオキサイド、シクロヘキサノンパーオキサイド、メチルエチルパーオキサイド、ｔ−ブチルパーオキシオクトエート、ｔ−ブチルパーオキシベンゾエート、ｔ−アミルパーオキシベンゾエート、ジクミルパーオキサイド、１，１−ビス（ｔ−ブチルパーオキシ）３，３，５−トリメチルシクロヘキサン、アゾビスイソブチロニトリル等の有機過酸化物、アゾ化合物等の硬化剤、ガラス繊維、炭素繊維等の補強材、着色剤、内部離型剤、低収縮剤、重合禁止剤等の各種添加剤を添加することができる。
【００７２】
本発明のアクリル系ＳＭＣ又はＢＭＣは、上述の成分（Ａ）、成分（Ｂ）、成分（Ｃ）、並びに所望により成分（Ｄ）、成分（Ｅ）、その他の成分をこれらに加えて、混練することにより、製造することができる。各成分の混練手順は、特に制限なく、一度に各成分を混練してもよいし、各成分の一部を予め混合しておいてもよい。
【００７３】
また、成分（Ａ）は、先に述べたように、アクリル系単量体又はアクリル系単量体の混合物をそのまま用いてもよく、あるいは、先に述べたように、アクリル系シラップとして用いてもよい。ただし、アクリル系単量体又はアクリル系単量体の混合物をそのまま用いる方が、アクリル系シラップを作製する工程が省略できるので好ましい。
【００７４】
混練温度は、特に制限されないが、２０〜７０℃の範囲内が好ましい。混練温度が２０℃以上の場合に、アクリル系ＳＭＣ又はＢＭＣの増粘速度が早くなる傾向にあり、アクリル系ＳＭＣ又はＢＭＣの生産性が向上する傾向にある。また、混練温度が７０℃以下の場合に、アクリル系ＳＭＣ又はＢＭＣの貯蔵安定性が良好となる傾向にあり、また、無機充填剤含有樹脂粒子（Ｅ）を配合して石目調のアクリル系ＳＭＣ又はＢＭＣを製造する際には、石目の鮮明性が良好となる傾向にある。混練温度の下限値については、２５℃以上がより好ましく、３０℃以上が特に好ましい。上限値については、６０℃以下がより好ましく、５５℃以下が特に好ましい。
【００７５】
混練時間は、特に制限されないが、２０分以内であることが好ましい。混練時間が２０分以内の場合に、アクリル系ＳＭＣ又はＢＭＣの貯蔵安定性が良好となる傾向にあり、また、無機充填剤含有樹脂粒子（Ｅ）を配合して石目調のアクリル系ＳＭＣ又はＢＭＣを製造する際には、石目の鮮明性が良好となる傾向にある。混練時間の上限値については、１５分以内がより好ましく、１０分以内が特に好ましい。下限値については、特に制限されないが、１０秒以上が好ましく、３０秒以上がより好ましい。
【００７６】
本発明のアクリル系ＳＭＣ又はＢＭＣは、このように短い時間内でもべたつきのないレベルまで増粘するので、混練直後でも取り扱い性が良好である。また、このＳＭＣ又はＢＭＣはそのまま熟成せずにプレス成形してもよいし、必要に応じて熟成させた後、プレス成形してもよい。
【００７７】
また、本発明においては、混練温度及び混練時間を上記範囲内で行うと、混練する際にアクリル系ＳＭＣ又はＢＭＣが受ける熱履歴が少くなるので、得られるアクリル系ＳＭＣ又はＢＭＣの保存安定性が良好となる傾向にある。
【００７８】
さらにまた、本発明においては、アクリル系ＳＭＣ又はＢＭＣに無機充填剤含有樹脂粒子（Ｅ）を配合して、石目模様を有する御影石調の人工大理石を得る場合には、混練温度及び混練時間を上記範囲内で行うと、無機充填剤含有樹脂粒子のアクリル系単量体（Ａ）中での膨潤及び溶解が抑制される傾向にあり、得られる人工大理石の石目模様が鮮明となって外観が良好となる傾向にある。
【００７９】
本発明においては、上述の各構成成分を混練して増粘させた餅状物をそのまま使用してもよく、また、上述の各構成成分を混練して増粘させて、一旦餅状物とした後、押し出して、所定の形状に賦型して使用してもよく、さらにまた、上述の各構成成分を均一混合すると同時に増粘させて押し出し、所定の形状に賦型することによって、アクリル系ＳＭＣ又はＢＭＣを連続的に製造してもよい。
【００８０】
本発明においては、上述の工程において、使用する装置の特性等に合わせて、増粘速度をコントロールするために、先に述べたように２種以上の増粘剤（重合体粉末）を併用することが好ましい。
【００８１】
特に、各構成成分を混練して増粘させて、一旦餅状物とした後、押し出して所定の形状に賦型する場合には、重合体粉末（Ｃ）として、非架橋重合体粉末（Ｃ３）、非架橋重合体粉末（Ｃ４）、及び、架橋重合体粉末（Ｃ５）から選ばれる少なくとも２種を併用するか、あるいは、重合体粉末（Ｃ）と重合体粉末（Ｄ）とを併用することが好ましい。重合体粉末（Ｃ３）〜（Ｃ５）及び重合体粉末（Ｄ）の組合せは、特に制限されないが、少なくとも非架橋重合体粉末（Ｃ３）を使用することが好ましい。
【００８２】
本発明において、各構成成分の混練方法は、特に制限されないが、例えば、ニーダー、ミキサー、ロール、押し出し機、混練押し出し機等を使用することができる。特に、上述のように各構成成分を均一混合すると同時に増粘させて押し出し、所定の形状に賦型する場合には、混練押し出し機が好適に用いられる。
【００８３】
混練押し出し機は、内部に混練機能と押し出し機構を有するものであればよく、例えば、スクリュを担持するものがあげられるが、これに限定されるものではない。このスクリュは、混練時に発熱を極力小さくする形状が好ましく、また、スクリュ内部に温調用の水を通水可能とすることもできる。温調に関しては、スクリュのみならずバレルも温調することが好ましい。温調の方法は公知の方法によればよい。スクリュの直径、長さ、溝深さ、回転数、温度等は要求される混合物の処理量や物性等により適宜選択すればよい。さらに、スクリュは１軸でも２軸でも３軸でも良く、特に限定されるものではない。
【００８４】
次に、本発明のアクリル系ＳＭＣ又はＢＭＣの混練押し出し連続賦型製造方法の一例について、図を用いて説明する。
【００８５】
図１に示す装置を用い、アクリル系ＳＭＣ又はＢＭＣの構成成分のうち、液状成分をタンク１に投入する。ここで用いる液状成分としては、送液管（ａ）２、送液ポンプ３、送液管（ｂ）４を通過するものであれば、前述した各成分の様々な組み合わせが可能である。例えば、アクリル系単量体（Ａ）と硬化剤や内部離型剤等との組み合わせが挙げられる。各成分が混合された液状成分を用いる場合は、タンク１に投入する前に、予め各成分を計量し、十分に混合しておくことが好ましい。
【００８６】
タンク１、送液管（ａ）２、送液ポンプ３、送液管（ｂ）４は、接液部が液状成分に化学的に侵されない材質を選定することが好ましい。また、送液ポンプ３は、例えばギアポンプやスネークポンプに代表されるようをな定量供給性能を有するものであればよく、液状成分の粘度等の物性を考慮して選定することが好ましい。
【００８７】
一方、アクリル系ＳＭＣ又はＢＭＣの構成成分のうち、粉体状成分を容器５に投入する。ここで用いる粉体状成分としては、定量フィーダ６、配管７を通過するものであれば、前述した各成分の様々な組み合わせが可能である。また、成分の種類数に応じて、別の容器５、定量フィーダ６、配管７の組み合わせをさらに追加しても構わない。各成分が混合された粉体状成分を用いる場合は、容器５に投入する前に、予め各成分を計量し、十分に混合しておくことが好ましい。
【００８８】
粒径や比重が異なる成分が混合された粉体状成分を容器５に投入する場合は、容器５内で分級してしまう可能性があるので、容器５は攪拌翼等の混合が可能な性能を有することが好ましい。また、容器５は粉体状成分によって化学的、物理的に影響されない材質を用いることが好ましい。
【００８９】
定量フィーダ６は、例えばスクリュフィーダのようなものであり、このような粉体移送能力を有するものであればよい。定量フィーダ６の供給量と、送液ポンプ３の供給量の比率（重量比率）はできる限り一定が好ましい。従って、液状成分と粉体状成分とは常に重量を計量しながらホッパ８への投入量を制御されることが好ましい。制御方法は、例えばタンク１及び容器５の重量を計測する方法や、その他公知の方法を用いることができる。
【００９０】
配管７は、粉体状成分をホッパ８へ投入するためのものである。ホッパ８に供給された液状成分及び粉体状成分は、混練押し出し機９に供給される。供給された液状成分及び粉体状成分は混練押し出し機９によって混練されると同時に、その混練物は混練押し出し機９中で増粘して餅状物となる。
【００９１】
押し出しダイ１０は、混練押し出し機９中の先端に設置されており、連続的に押し出された餅状物の断面形状を規制する。混練押し出し機９中で増粘した餅状物は、ダイ１０より押し出されることにより、所定の形状を有するＳＭＣ又はＢＭＣに賦型される。この賦型物は、カッタ１１により所定の長さに切断される。カッタ１１は、例えばギロチンカッタのようなものであり、また、同等の機能を有するものであればこれに限定されるものではない。
【００９２】
図２は、シート状に賦型されたＢＭＣの一例を模式図的に示したものである。図２中、Ｐは長さ、Ｑは厚さ、Ｒは幅を示す。Ｐ、Ｑ、Ｒはそれぞれ所望の寸法に適宜調製すればよい。このＢＭＣ賦型物は、得られた直後に成形金型に搬送し、成形を行ってもよい。
【００９３】
また、このＢＭＣ賦型物はドレーブ性を有しているため、図１に示すように、ダイ１０より吐出された後は、コンベア１２等にて搬送することが好ましい。成形までの搬送に時間を要する場合には、図１に示すように、上下をカバーフィルム１３、１４にて覆い、ＢＭＣ賦型物の形状を保持することが好ましい。これらカバーフィルム１３、１４は、ＢＭＣ賦型物に含有される単量体などに対し、バリア性のあるものを使用することが好ましい。また、ＢＭＣ賦型物を搬送する場合には、賦型形状を保持するために、容器等に収納しておくことが好ましい。
【００９４】
次に、本発明のアクリル系人工大理石の製造方法について述べる。
【００９５】
本発明においては、前述のアクリル系ＳＭＣ又はＢＭＣを成形型内に充填し、これを加熱加圧硬化することによって、アクリル系人工大理石を得ることができる。この加熱加圧硬化の具体的な方法としては、圧縮成形法、射出成形法、押出成形法等があるが、特に限定されるものではない。
【００９６】
この場合、加熱温度としては、特に制限はないが、８０〜１５０℃の範囲内が好ましい。加熱温度を８０℃以上とすることによって、硬化時間を短縮することができ、生産性が高くなる傾向にあり、１５０℃以下とすることによって、得られる成形品の外観が良好となる傾向にある。加熱温度の下限値については、１００℃以上がより好ましく、１１０℃以上が特に好ましい。上限値については、１４０℃以下がより好ましく、１３０℃以下が特に好ましい。また、この温度範囲内において、上金型と下金型に温度差をつけて加熱してもよい。
【００９７】
加圧圧力としては、特に制限はないが、１〜２０ＭＰａの範囲内が好ましい。加圧圧力を１ＭＰａ以上とすることによって、アクリル系ＳＭＣ又はＢＭＣの金型への充填性が良好となる傾向にあり、２０ＭＰａ以下とすることによって、良好な成形外観が得られる傾向にある。加圧圧力の下限値については、２ＭＰａ以上がより好ましく、また上限値については、１５ＭＰａ以下がより好ましい。
【００９８】
なお、成形時間は成形品の厚みによって適宜選択すればよい。
【００９９】
【実施例】
以下、本発明を実施例を挙げて具体的に説明する。例中の部および％は、全て重量基準である。
【０１００】
＜重合体粉末の物性＞
・平均粒子径：レーザー回折／散乱式粒度分布測定装置（ＬＡ−９１０、堀場製作所製）を用いて測定した。
・嵩密度：ＪＩＳ  Ｒ  ６１２６−１９７０に基づいて測定した。
・吸油量：ＪＩＳ  Ｋ  ５１０１−１９９１に基づいて測定し、パテ状塊がアマニ油の最後の一滴で急激に柔らかくなる直前を終点とした。
・比表面積：表面積計ＳＡ−６２０１（堀場製作所製）を用いて、窒素吸着法で測定した。
・重量平均分子量：ＧＰＣ法によるポリスチレン換算値であり、重量平均分子量の範囲によって、以下の条件（１）〜（３）で測定した。
【０１０１】
（１）重量平均分子量が１０万以下の場合：
装置：東ソー（株）製、高速ＧＰＣ装置ＨＬＣ−８１２０
カラム：東ソー（株）製、ＴＳＫｇｅｌＧ２０００ＨＸＬとＴＳＫｇｅｌＧ４０００ＨＸＬとを２本直列に連結
オーブン温度：４０℃
溶離液：テトラヒドロフラン
試料濃度：０．４重量％
流速：１ｍｌ／分
注入量：０．１ｍｌ
検出器：ＲＩ（示差屈折計）
【０１０２】
（２）重量平均分子量が１０万を越えて１００万未満の場合：
装置：東ソー（株）製、高速ＧＰＣ装置ＨＬＣ−８０２０
カラム：東ソー（株）製、ＴＳＫｇｅｌＧＭＨＸＬを３本直列に連結
オーブン温度：３８℃
溶離液：テトラヒドロフラン
試料濃度：０．４重量％
流速：１ｍｌ／分
注入量：０．１ｍｌ
検出器：ＲＩ（示差屈折計）
【０１０３】
（３）重量平均分子量が１００万以上の場合：
装置：東ソー（株）製、高速ＧＰＣ装置ＨＬＣ−８０２０
カラム：東ソー（株）製、ＴＳＫｇｅｌ、ＧＭＨＨＲ−Ｈ（３０）を２本直列に連結
オーブン温度：４０℃
溶離液：テトラヒドロフラン
試料濃度：０．４重量％
流速：１ｍｌ／分
注入量：０．１ｍｌ
検出器：ＲＩ（示差屈折計）
【０１０４】
なお、ポリスチレン基準ポリマーとしては、重量平均分子量が２０００万のものまでしかないため、重量平均分子量が１００万以上のものを測定する場合は、ポリスチレン検量線を重量平均分子量が５０億の点まで外挿して換算した。
【０１０５】
・膨潤度：１００ｍｌのメスシリンダーに重合体粉末を投入し、数回軽くたたいて５ｍｌ詰めた後、１０℃以下に冷却したメチルメタクリレートを全量が１００ｍｌとなるように投入し、全体が均一になるように素早く攪拌し、その後、メスシリンダーを２５℃の恒温槽で１時間保持し、膨潤後の重合体粉末層の体積を求めて、膨潤前の体積（５ｍｌ）との比によって示した。
【０１０６】
＜成形品の耐熱水性＞
成形した板を９０℃の熱水中に３００時間浸漬し、浸漬前の板と色変化（白色度、色差、黄変度）を比較した。
【０１０７】
（１）重合体粉末（Ｐ−１）の製造例
冷却管、温度計、攪拌機、滴下装置、窒素導入管を備えた反応容器に、純水９２５部及び重合開始剤として過硫酸カリウム２．２５部を仕込み、窒素雰囲気下で攪拌しながら８０℃に加熱した。これに、メチルメタクリレート２５０部を３時間かけて滴下した後、そのまま２時間保持してソープフリー乳化重合を終了し、ポリマーの一次粒子の平均粒子径が０．６０μｍのエマルションを得た。
【０１０８】
得られたエマルションを大川原化工機社製Ｌ−８型噴霧乾燥装置を用いて入口温度／出口温度＝１５０℃／９０℃で噴霧乾燥処理し、二次凝集体粒子の平均粒子径が２０μｍの界面活性剤を含有しない非架橋重合体粉末（Ｐ−１）を得た。
【０１０９】
得られた非架橋重合体粉末（Ｐ−１）の重量平均分子量は１０万であり、メチルメタクリレートに完全に溶解し、膨潤度は２０倍以上であった。物性値を表１に示す。
【０１１０】
（２）重合体粉末（Ｐ−２）の製造例
予め反応容器に仕込む過硫酸カリウムの量が１部であること以外は、重合体粉末（Ｐ−１）の製造例と同様の方法によりソープフリー乳化重合を行い、ポリマーの一次粒子の平均粒子径が０．６０μｍのエマルションを得た。
【０１１１】
得られたエマルションを重合体粉末（Ｐ−１）の製造例と同じ装置、同じ条件にて噴霧乾燥処理して、二次凝集体粒子の平均粒子径が２０μｍの界面活性剤を含有しない非架橋重合体粉末（Ｐ−２）を得た。
【０１１２】
得られた非架橋重合体粉末（Ｐ−２）の重量平均分子量は２０万であり、メチルメタクリレートに完全に溶解し、膨潤度は２０倍以上であった。物性値を表１に示す。
【０１１３】
（３）重合体粉末（Ｐ−３）の製造例
冷却管、温度計、攪拌機、滴下装置、窒素導入管を備えた反応容器に、純水９００部及び重合開始剤として過硫酸カリウム０．６部を仕込み、窒素雰囲気下で攪拌しながら８０℃に加熱した。これに、メチルメタクリレート２０部を３０分間かけて滴下し、そのまま３０分間保持した後、３０分かけて７０℃まで冷却した後、メチルメタクリレート８０部を２時間かけて滴下した。滴下終了後そのまま７０℃で１時間保持した後、再び８０℃に昇温して１時間保持してソープフリー乳化重合を終了し、ポリマーの一次粒子の平均粒子径が０．６０μｍのエマルションを得た。
【０１１４】
得られたエマルションを重合体粉末（Ｐ−１）の製造例と同じ装置、同じ条件にて噴霧乾燥処理して、二次凝集体粒子の平均粒子径が２０μｍの界面活性剤を含有しない非架橋重合体粉末（Ｐ−３）を得た。
【０１１５】
得られた非架橋重合体粉末（Ｐ−３）の重量平均分子量は４０万であり、メチルメタクリレートに完全に溶解し、膨潤度は２０倍以上であった。物性値を表１に示す。
【０１１６】
（４）重合体粉末（Ｐ−４）の製造例
冷却管、温度計、攪拌機、滴下装置、窒素導入管を備えた反応容器に、純水９２５部、界面活性剤としてポリオキシエチレンノニルフェニルエーテル（花王（株）製、商品名「エマルゲン９３０」）５部、及び重合開始剤として過硫酸カリウム１．５部を仕込み、窒素雰囲気下で攪拌しながら７０℃に加熱した。これに、メチルメタクリレート５００部及び非反応性界面活性剤ジアルキルスルホコハク酸ナトリウム（花王（株）製、商品名「ペレックスＯＴ−Ｐ」）１０部からなる混合物を３時間かけて滴下した後、１時間保持し、さらに８０℃に昇温して１時間保持して乳化重合を終了し、ポリマーの一次粒子の平均粒子径が０．１０μｍのエマルションを得た。
【０１１７】
得られたエマルションを重合体粉末（Ｐ−１）の製造例と同じ装置、同じ条件にて噴霧乾燥処理して、二次凝集体粒子の平均粒子径が２０μｍの非架橋重合体粉末（Ｐ−４）を得た。
【０１１８】
得られた非架橋重合体粉末（Ｐ−４）の重量平均分子量は４０万であり、メチルメタクリレートに完全に溶解し、膨潤度は２０倍以上であった。物性値を表１に示す。
【０１１９】
（５）重合体粉末（Ｐ−５）の製造例
予め反応容器仕込む界面活性剤として、ポリオキシエチレンノニルフェニルエーテル５部の代わりに、反応性界面活性剤「ＲＭＡ−５６８」（日本乳化剤（株）製）５部を使用し、また、過硫酸カリウムの添加量を０．１７５部に変更し、滴下する混合物中の界面活性剤として、ジアルキルスルホコハク酸ナトリウム１０部の代わりに反応性界面活性剤「Ａｎｔｏｘ−ＭＳ−６０」（日本乳化剤（株）製）１０部を使用すること以外は、重合体粉末（Ｐ−４）の製造例と同様にして乳化重合を行い、ポリマーの一次粒子の平均粒子径が０．２０μｍのエマルションを得た。
【０１２０】
得られたエマルションを重合体粉末（Ｐ−１）の製造例と同じ装置、同じ条件にて噴霧乾燥処理して、二次凝集体粒子の平均粒子径が２０μｍの反応性界面活性剤を構成成分とする非架橋重合体粉末（Ｐ−５）を得た。
【０１２１】
得られた非架橋重合体粉末（Ｐ−５）の重量平均分子量は１８０万であり、メチルメタクリレートに完全に溶解し、膨潤度は２０倍以上であった。物性値を表１に示す。
【０１２２】
（６）重合体粉末（Ｐ−６）〜（Ｐ−９）の製造例
予め反応容器に仕込む過硫酸カリウムの量がそれぞれ０．３７５部、０．７５部、１．５部、３部であること以外は、重合体粉末（Ｐ−５）の製造例と同様の方法により反応性界面活性剤を使用して乳化重合を行い、ポリマーの一次粒子の平均粒子径がそれぞれ０．２０μｍ、０．２０μｍ、０．２５μｍ、０．３０μｍの各エマルションを得た。
【０１２３】
得られた各エマルションを重合体粉末（Ｐ−１）の製造例と同じ装置、同じ条件にて噴霧乾燥処理して、二次凝集体粒子の平均粒子径が２０μｍの反応性界面活性剤を構成成分とする非架橋重合体粉末（Ｐ−６）〜（Ｐ−９）を得た。
【０１２４】
得られた非架橋重合体粉末（Ｐ−６）〜（Ｐ−９）の重量平均分子量は、それぞれ９０万、６０万、４０万、２０万であった。非架橋重合体粉末（Ｐ−６）〜（Ｐ−９）は、メチルメタクリレートに完全に溶解し、膨潤度は２０倍以上であった。物性値を表１に示す。
【０１２５】
（７）重合体粉末（Ｐ−１０）の製造例
予め反応容器に仕込む過硫酸カリウムの量が１．５部で、滴下する混合物がメチルメタクリレート５００部、ｎ−ドデシルメルカプタン２．５部、及び反応性界面活性剤「Ａｎｔｏｘ−ＭＳ−６０」（日本乳化剤（株）製）１０部からなる混合物であること以外は、重合体粉末（Ｐ−５）の製造例と同様の方法により乳化重合を行い、ポリマーの一次粒子の平均粒子径が０．３０μｍのエマルションを得た。
【０１２６】
得られた各エマルションを重合体粉末（Ｐ−１）の製造例と同じ装置、同じ条件にて噴霧乾燥処理して、二次凝集体粒子の平均粒子径が２０μｍの反応性界面活性剤を構成成分とする非架橋重合体粉末（Ｐ−１０）を得た。
【０１２７】
得られた非架橋重合体粉末（Ｐ−１０）の重量平均分子量は１０万であり、メチルメタクリレートに完全に溶解し、膨潤度は２０倍以上であった。物性値を表１に示す。
【０１２８】
（８）重合体粉末（Ｐ−１１）〜（Ｐ−１４）の製造例
予め反応容器に仕込む非反応性界面活性剤として、ポリオキシエチレンノニルフェニルエーテル５部の代わりに、アルキルジフェニルエーテルジスルフォン酸ナトリウム（花王（株）製、商品名「ペレックスＳＳ−Ｈ」）５部を使用し、滴下する混合物中のジアルキルスルホコハク酸ナトリウムの量を５部に変更し、また、重合開始剤である過硫酸カリウムの量をそれぞれ１部、０．２５部、０．１部、０．０５部に変更すること以外は、重合体粉末（Ｐ−４）の製造例と同様の方法により乳化重合を行い、ポリマーの一次粒子の平均粒子径がそれぞれ０．０８μｍ、０．１０μｍ、０．１６μｍ、０．１８μｍの各エマルションを得た。
【０１２９】
得られた各エマルションを重合体粉末（Ｐ−１）の製造例と同じ装置、同じ条件にて噴霧乾燥処理して、二次凝集体粒子の平均粒子径がそれぞれ３０μｍ、２０μｍ、２０μｍ、２０μｍの非架橋重合体粉末（Ｐ−１１）〜（Ｐ−１４）を得た。
【０１３０】
得られた非架橋重合体粉末（Ｐ−１１）〜（Ｐ−１４）の重量平均分子量は、それぞれ６０万、１４０万、３３０万、３８０万であった。非架橋重合体粉末（Ｐ−１１）〜（Ｐ−１４）は、メチルメタクリレートに完全に溶解し、膨潤度は２０倍以上であった。物性値を表１に示す。
【０１３１】
（９）重合体粉末（Ｐ−１５）の製造例
予め反応容器に仕込む非反応性界面活性剤として、ポリオキシエチレンノニルフェニルエーテル５部の代わりに、アルキルジフェニルエーテルジスルフォン酸ナトリウム５部を使用し、過硫酸カリウムの量を０．２５部に変更し、滴下する混合物をメチルメタクリレート４９７．５部、１，３−ブチレングリコールジメタクリレート２．５部、及びジアルキルスルホコハク酸ナトリウム５部からなる混合物に変更すること以外は、重合体粉末（Ｐ−４）の製造例と同様の方法により乳化重合を行い、ポリマーの一次粒子の平均粒子径が０．１８μｍのエマルションを得た。
【０１３２】
得られたエマルションを重合体粉末（Ｐ−１）の製造例で用いた同じ装置、同じ条件にて噴霧乾燥処理して、二次凝集体粒子の平均粒子径が１８μｍの架橋重合体粉末（Ｐ−１５）を得た。
【０１３３】
得られた架橋重合体粉末（Ｐ−１５）のメチルメタクリレートに対する膨潤度は２０倍以上であった。物性値を表１に示す。
【０１３４】
（１０）重合体粉末（Ｐ−１６）の製造例
予め反応容器に仕込む非反応性界面活性剤として、ポリオキシエチレンノニルフェニルエーテル５部の代わりに、アルキルジフェニルエーテルジスルフォン酸ナトリウム５部を使用し、過硫酸カリウムの量を０．５部に変更し、滴下する混合物をメチルメタクリレート４８０部、エチルアクリレート２０部及びジアルキルスルホコハク酸ナトリウム５部からなる混合物に変更すること以外は、重合体粉末（Ｐ−４）の製造例と同様の方法により乳化重合を行い、ポリマーの一次粒子の平均粒子径が０．２０μｍのエマルションを得た。
【０１３５】
得られたエマルションを用い、重合体粉末（Ｐ−１）の製造例と同じ装置を用いて、入口温度／出口温度＝１５０℃／６０℃の条件にて噴霧乾燥処理して、二次凝集体粒子の平均粒子径が２０μｍの非架橋重合体粉末（Ｐ−１６）を得た。
【０１３６】
得られた非架橋重合体粉末（Ｐ−１６）の重量平均分子量は７０万であり、メチルメタクリレートに完全に溶解し、膨潤度は２０倍以上であった。物性値を表１に示す。
【０１３７】
（１１）重合体粉末（Ｐ−１７）の製造例
予め反応容器に仕込むポリオキシエチレンノニルフェニルエーテルとして、「エマルゲン９３０」５部の代わりに「エマルゲン９１０」５部を使用し、過硫酸カリウムの量を１．７５部に変更し、滴下する単量体中の非反応性界面活性剤として、ポリオキシエチレンノニルフェニルエーテル（花王（株）製、商品名「エマルゲン９０５」）７．５部及びジアルキルスルホコハク酸ナトリウム５部を使用すること以外は、重合体粉末（Ｐ−４）の製造例と同様の方法により乳化重合を行い、ポリマーの一次粒子の平均粒子径が０．６０μｍのエマルションを得た。
【０１３８】
得られたエマルションを用い、重合体粉末（Ｐ−１）の製造例で用いた同じ装置、同じ条件にて噴霧乾燥処理して、二次凝集体粒子の平均粒子径が２０μｍの非架橋重合体粉末（Ｐ−１７）を得た。
【０１３９】
得られた非架橋重合体粉末（Ｐ−１７）の重量平均分子量は３０万であり、メチルメタクリレートに完全に溶解し、膨潤度は２０倍以上であった。物性値を表１に示す。
【０１４０】
（１２）重合体粉末（Ｐ−１８）の製造例
予め反応容器に仕込むポリオキシエチレンノニルフェニルエーテルとして、「エマルゲン９３０」５部の代わりに「エマルゲン９１０」１２．５部を使用し、過硫酸カリウムの量を３部に変更し、滴下する混合物を、メチルメタクリレート４５０部、スチレン５０部、及びジアルキルスルホコハク酸ナトリウム５部からなる混合物に変更すること以外は、重合体粉末（Ｐ−４）の製造例と同様の方法により乳化重合を行い、ポリマーの一次粒子の平均粒子径が０．２０μｍのエマルションを得た。
【０１４１】
得られたエマルションを用い、重合体粉末（Ｐ−１）の製造例と同じ装置を用いて、入口温度／出口温度＝１５０℃／６０℃の条件にて噴霧乾燥処理して、二次凝集体粒子の平均粒子径が３０μｍの非架橋重合体粉末（Ｐ−１８）を得た。
【０１４２】
得られた非架橋重合体粉末（Ｐ−１８）の重量平均分子量は２０万であり、メチルメタクリレートに完全に溶解し、膨潤度は２０倍以上であった。物性値を表１に示す。
【０１４３】
（１３）重合体粉末（Ｐ−１９）の製造例
冷却管、温度計、攪拌機、滴下装置、窒素導入管を備えた反応容器に、純水７５０部、アルキルジフェニルエーテルジスルフォン酸ナトリウム４部、及び過硫酸カリウム２．２５部を仕込み、窒素雰囲気下で攪拌しながら８０℃に加熱した。これに、メチルメタクリレート４８５部、メチルアクリレート１５部、及びジアルキルスルホコハク酸ナトリウム５部からなる混合物を３時間かけて滴下した後、２時間保持して乳化重合を終了し、ポリマーの一次粒子の平均粒子径が０．１０μｍのエマルションを得た。
【０１４４】
得られたエマルションをアンハイドロ社製Ｎｏ．６２ＴＦ型噴霧乾燥装置を用いて入口温度／出口温度＝１５０℃／６０℃で噴霧乾燥処理し、二次凝集体粒子の平均粒子径が１００μｍの非架橋重合体粉末（Ｐ−１９）を得た。
【０１４５】
得られた非架橋重合体粉末（Ｐ−１９）の重量平均分子量は１０万であり、メチルメタクリレートに完全に溶解し、膨潤度は２０倍以上であった。物性値を表１に示す。
【０１４６】
（１４）重合体粉末（Ｐ−２０）の製造例
冷却管、温度計、攪拌機、滴下装置、窒素導入管を備えた反応容器に、純水９２５部、アルキルジフェニルエーテルジスルフォン酸ナトリウム５部、過硫酸カリウム０．２５部を仕込み、窒素雰囲気下で攪拌しながら７０℃に加熱した。これに、メチルメタクリレート１４９．８５部、１，３−ブチレングリコールジメタクリレート０．１５部、及びジアルキルスルホコハク酸ナトリウム５部からなる混合物を１．５時間かけて滴下した後、１時間保持し、続いてメチルメタクリレート３５０部を３．５時間かけて滴下した後、１時間保持し、さらに８０℃に昇温後、１時間保持して乳化重合を終了し、ポリマーの一次粒子径が０．１０μｍのコア・シェル構造を有するエマルションを得た。
【０１４７】
得られたエマルションを用い、重合体粉末（Ｐ−１）の製造例と同じ装置、同じ条件にて噴霧乾燥処理して、二次凝集体粒子の平均粒子径が２０μｍで、コア相が架橋重合体、シェル相が非架橋重合体であるコア／シェル構造を有する重合体粉末（Ｐ−２０）を得た。得られたコア／シェル構造を有する重合体粉末の膨潤度は２０倍以上であった。物性値を表１に示す。
【０１４８】
（１５）重合体粉末（Ｐ−２１）の製造例
冷却管、温度計、攪拌機、窒素導入管を備えた反応容器に、純水８００部及びポリビニルアルコール（けん化度８８％、重合度１０００）１部を溶解させた後、メチルメタクリレート４００部にノルマルドデシルメルカプタン２部及びアゾビスイソブチロニトリル２部を溶解させた単量体溶液を投入し、窒素雰囲気下、３００ｒｐｍで攪拌しながら１時間で８０℃に昇温し、そのまま２時間加熱した。その後、９０℃に昇温し２時間加熱した後、室温まで冷却して懸濁重合を終了した。得られたサスペンジョンを濾過、洗浄した後、５０℃の熱風乾燥機で乾燥し、平均粒子径が３５０μｍの非架橋重合体粉末（Ｐ−２１）を得た。得られた非架橋重合体粉末（Ｐ−２１）の重量平均分子量は４万であり、メチルメタクリレートに対する膨潤度は１．２であった。物性値を表１に示す。
【０１４９】
（１６）重合体粉末（Ｐ−２２）の製造例
攪拌回転数が５００ｒｐｍであること以外は、重合体粉末（Ｐ−２１）の製造例と同様の方法により懸濁重合を行い、平均粒子径が３０μｍの非架橋重合体粉末（Ｐ−２２）を得た。物性値を表１に示す。
【０１５０】
（１７）重合体粉末（Ｐ−２３）の製造例
投入する単量体溶液が、メチルメタクリレート３５９．６部、エチルアクリレート４０部、及びエチレングリコールジメタクリレート０．４部からなる混合物にアゾビスイソブチロニトリル２部を溶解させた単量体溶液であり、攪拌回転数が５００ｒｐｍであること以外は、重合体粉末（Ｐ−２１）の製造例と同様の方法により懸濁重合を行い、平均粒子径が３０μｍの架橋重合体粉末（Ｐ−２２）を得た。物性値を表１に示す。
【０１５１】
（１８）重合体粉末（Ｐ−２４）の製造例
投入する単量体溶液が、メチルメタクリレート４００部にアゾビスイソブチロニトリル０．５部を溶解させた単量体溶液であり、攪拌回転数が５００ｒｐｍであること以外は、重合体粉末（Ｐ−２１）の製造例と同様の方法により懸濁重合を行い、平均粒子径が３０μｍで重量平均分子量が１２０万の非架橋重合体粉末（Ｐ−２４）を得た。物性値を表１に示す。
【０１５２】
（１９）重合体粉末（Ｐ−２５）の製造例
投入する単量体溶液が、メチルメタクリレート３８４部及びメチルアクリレート１６部からなる混合物にノルマルドデシルメルカプタン１．２部及びアゾビスイソブチロニトリル０．５部を溶解させた単量体溶液であり、攪拌回転数が５００ｒｐｍであること以外は、重合体粉末（Ｐ−２１）の製造例と同様の方法により懸濁重合を行い、平均粒子径が３０μｍで重量平均分子量が１２万の非架橋重合体粉末（Ｐ−２５）を得た。物性値を表１に示す。
【０１５３】
（２０）重合体粉末（Ｐ−２６）の製造例
投入する単量体溶液が、メチルメタクリレート３４０部、エチルアクリレート１２部、及びメタクリル酸４８部からなる混合物にノルマルドデシルメルカプタン０．３部及びアゾビスイソブチロニトリル２部を溶解させた単量体溶液であり、最初に昇温する温度が７５℃であること以外は、重合体粉末（Ｐ−２１）の製造例と同様の方法により懸濁重合を行い、平均粒子径が３５０μｍで重量平均分子量が２８万の非架橋重合体粉末（Ｐ−２６）を得た。物性値を表１に示す。
【０１５４】
（２１）重合体粉末（Ｐ−２７）の製造例
投入する単量体溶液が、メチルメタクリレート２８０部及びスチレン１２０部からなる混合物にノルマルドデシルメルカプタン０．６部及びアゾビスイソブチロニトリル４部を溶解させた単量体溶液であり、最初に昇温する温度が７５℃であること以外は、重合体粉末（Ｐ−２１）の製造例と同様の方法により懸濁重合を行い、平均粒子径が３５０μｍで重量平均分子量が２０万の非架橋重合体粉末（Ｐ−２７）を得た。物性値を表１に示す。
【０１５５】
（２２）重合体粉末（Ｐ−２８）の製造例
投入する単量体溶液が、メチルメタクリレート３６０部及びメチルアクリレート４０部からなる混合物にノルマルドデシルメルカプタン１．２部及びアゾビスイソブチロニトリル０．８部を溶解させた単量体溶液であり、最初に昇温する温度が７５℃であること以外は、重合体粉末（Ｐ−２１）の製造例と同様の方法により懸濁重合を行い、平均粒子径が３５０μｍで重量平均分子量が１０万の非架橋重合体粉末（Ｐ−２８）を得た。物性値を表１に示す。
【０１５６】
（２３）シラップ（Ａ−１）の製造例
非架橋重合体粉末（Ｐ−２１）８部をメチルメタクリレート１０部及び１，３−ブチレングリコールジメタクリレート９部からなるモノマー混合物に添加し、５０℃に昇温して２時間攪拌して、非架橋重合体粉末（Ｐ−２１）を完全に溶解させ、シラップ（Ａ−１）を得た。
【０１５７】
（２４）シラップ（Ａ−２）の製造例
非架橋重合体粉末（Ｐ−２１）１１部をメチルメタクリレート１４部及びネオペンチルグリコールジメタクリレート６部からなるモノマー混合物に添加し、５０℃に昇温して２時間攪拌して、非架橋重合体粉末（Ｐ−２１）を完全に溶解させ、シラップ（Ａ−２）を得た。
【０１５８】
（２５）シラップ（Ａ−３）の製造例
非架橋重合体粉末（Ｐ−２１）の量を７部、メチルメタクリレートの量を８部、１，３−ブチレングリコールジメタクリレートの量を７部とすること以外は、シラップ（Ａ−１）の製造例と同様の方法でシラップ（Ａ−３）を得た。
【０１５９】
（２６）シラップ（Ａ−４）の製造例
非架橋重合体粉末（Ｐ−２１）の代わりに非架橋重合体粉末（Ｐ−２２）を使用し、ネオペンチルグリコールジメタクリレートの量を５部とすること以外は、シラップ（Ａ−２）と同様の方法でシラップ（Ａ−４）を得た。
【０１６０】
（２７）シラップ（Ａ−５）の製造例
非架橋重合体粉末（Ｐ−２１）８部の代わりに非架橋重合体粉末（Ｐ−２２）１０を使用し、メチルメタクリレートの量を１４部とし、１，３−ブチレングリコールジメタクリレートの量を４部とすること以外は、シラップ（Ａ−１）と同様の方法でシラップ（Ａ−５）を得た。
【０１６１】
（２８）無機充填剤含有樹脂粒子（Ｅ）の製造例
シラップ（Ａ−１）３０部に、硬化剤としてｔ−アミルパーオキシベンゾエート（化薬アクゾ（株）製、商品名「ＫＤ−１」）０．５部、内部離型剤としてステアリン酸亜鉛０．１５部、無機充填剤として水酸化アルミニウム（昭和電工（株）製、商品名「ハイジライトＨ−３１０」）６０部、白色無機顔料又は黒色無機顔料０．０５部、及び、非架橋重合体粉末（Ｐ−１１）１０部を添加し、ニーダーで１０分間混練してアクリル系ＢＭＣを得た。次に、このアクリル系ＢＭＣを２００ｍｍ角の平板成形用金型に充填し、金型温度１３０℃、圧力１０ＭＰａの条件で１０分間加熱加圧硬化させ、厚さ１０ｍｍの白色又は黒色のアクリル系人工大理石を得た。得られたアクリル系人工大理石をクラッシャーで粉砕し、平均粒子径が３５０μｍの白色又は黒色の無機充填剤含有樹脂粒子を得た。粉体特性を表２に示す。
【０１６２】
【表１】
0004222724.tif 000002
【０１６３】
【表２】
0004222724.tif 000003
【０１６４】
【表３】
0004222724.tif 000004
【０１６５】
［実施例１］
アクリル系単量体混合物（Ａ）としてメチルメタクリレート７部、イソボルニルメタクリレート３部、ネオペンチルグリコールジメタクリレート１０部、硬化剤としてｔ−アミルパーオキシベンゾエート（化薬アクゾ（株）製、商品名「ＫＤ−１」）０．５部、内部離型剤としてステアリン酸亜鉛０．１５部、無機充填剤（Ｂ）として水酸化アルミニウム（昭和電工（株）製、商品名「ハイジライトＨ−３１０」）６５部、着色剤として緑色無機顔料０．３６部、青色無機顔料０．０６部、黒色無機顔料０．０７部、及び増粘剤として重合体粉末（Ｐ−１）１５部をニーダーに投入して、１０分間混練してアクリル系ＢＭＣを得た。得られたアクリル系ＢＭＣは、混練直後でも増粘して餅状物となっており、べたつきがなく取り扱い性が良好であった。
【０１６６】
次に、このアクリル系ＢＭＣを２００ｍｍ角の平板成形用金型に７００ｇ充填し、金型温度１３０℃、圧力１０ＭＰａの条件で１０分間加熱加圧硬化させ、厚さ１０ｍｍの濃緑色のアクリル系人工大理石を得た。得られた人工大理石の表面は光沢が極めて高く、欠陥が全くない鏡面状態であり、外観が極めて良好であった また、成形品の熱水浸漬後の色変化はかなり小さく、耐熱水性が良好であった。
【０１６７】
［実施例２］
増粘剤として重合体粉末（Ｐ−２）を用い、アクリル系単量体混合物の添加量、水酸化アルミニウムの添加量、及び硬化剤の添加量を表３に示すように変更すること以外は、実施例１と同様の方法でアクリル系ＢＭＣを得た。得られたアクリル系ＢＭＣは、混練直後でも増粘して餅状物となっており、べたつきがなく取り扱い性が良好であった。
次に、このアクリル系ＢＭＣを用いて実施例１と同様の方法で濃緑色のアクリル系人工大理石を得た。評価結果を表３に示す。
【０１６８】
［実施例３］
アクリル系単量体混合物（Ａ）としてシラップ（Ａ１）を２７部用い、増粘剤として重合体粉末（Ｐ−３）を１０部用い、水酸化アルミニウムの添加量を６３部にすること以外は、実施例１と同様の方法でアクリル系ＢＭＣを得た。得られたアクリル系ＢＭＣは、混練直後でも増粘して餅状物となっており、べたつきがなく取り扱い性が良好であった。
次に、このアクリル系ＢＭＣを用いて実施例１と同様の方法で濃緑色のアクリル系人工大理石を得た。評価結果を表３に示す。
【０１６９】
［実施例４］
アクリル系単量体混合物（Ａ）としてメチルメタクリレート７部、イソボルニルメタクリレート４部、及びネオペンチルグリコールジメタクリレート１３部、硬化剤としてｔ−アミルパーオキシベンゾエート０．６５部、内部離型剤としてステアリン酸亜鉛０．１５部、無機充填剤（Ｂ）として水酸化アルミニウム４６部、無機充填剤含有樹脂粒子（Ｅ）２０部（白色の無機充填剤含有樹脂粒子１０部及び黒色の無機充填剤含有樹脂粒子１０部）、及び増粘剤として重合体粉末（Ｐ−１）１０部をニーダーに投入して、１０分間混練してアクリル系ＢＭＣを得た。得られたアクリル系ＢＭＣは、混練直後でも増粘して餅状物となっており、べたつきがなく取り扱い性が良好であった。
【０１７０】
次に、このアクリル系ＢＭＣを用いて、実施例１と同様の方法で、２００ｍｍ角、厚さ１０ｍｍの黒御影石調のアクリル系人工大理石を得た。得られた人工大理石の表面は光沢が極めて高く、欠陥が全くない鏡面状態であり、また石目模様も鮮明でムラがなく、外観が極めて良好であった。
【０１７１】
また、成形品の熱水浸漬後の色変化はかなり小さく、耐熱水性が良好であった。
【０１７２】
［実施例５〜６］
アクリル系単量体混合物（Ａ）としてシラップ（Ａ１）を２７部用い、その他の組成を表３に示すように変更する以外は、実施例４と同様の方法でアクリル系ＢＭＣを得た。得られたアクリル系ＢＭＣは、混練直後でも増粘して餅状物となっており、べたつきがなく取り扱い性が良好であった。
【０１７３】
次に、このアクリル系ＢＭＣを用いて、実施例１と同様の方法で、黒御影石調のアクリル系人工大理石を得た。評価結果を表３に示す。
【０１７４】
［実施例７］
増粘剤として重合体粉末（Ｐ−４）を用いる以外は、実施例３と同様の方法でアクリル系ＢＭＣを得た。得られたアクリル系ＢＭＣは、混練直後でも増粘して餅状物となっており、べたつきがなく取り扱い性は良好であった。
【０１７５】
次に、このアクリル系ＢＭＣを用いて実施例１と同様の方法で濃緑色のアクリル系人工大理石を得た。８評価結果を表３に示す。
【０１７６】
［実施例８］
増粘剤として重合体粉末（Ｐ−４）を用いる以外は、実施例６と同様の方法でアクリル系ＢＭＣを得た。得られたアクリル系ＢＭＣは、混練直後でも増粘して餅状物となっており、べたつきがなく取り扱い性は良好であった。
【０１７７】
次に、このアクリル系ＢＭＣを用いて、実施例１と同様の方法で、黒御影石調のアクリル系人工大理石を得た。評価結果を表３に示す。
【０１７８】
［比較例１］
増粘剤として重合体粉末（Ｐ−２１）を用いる以外は、実施例４と同様の方法でアクリル系ＢＭＣを得た。
【０１７９】
得られたアクリル系ＢＭＣは、混練直後には増粘しておらず、半分液状の状態であり、べたついて取り扱い性が極めて悪かった。このアクリル系ＢＭＣをべとつきのない状態にするためには、さらに６０℃で２４時間以上熟成させる必要があった。
【０１８０】
このようにして熟成して得られたアクリル系ＢＭＣを用いて、実施例１と同様の方法で、黒御影石調のアクリル系人工大理石を得たが、成形品の表面にはピンホールがあり、石目模様にはムラがあり、また、石目模様がぼやけており、外観が極めて悪かった。評価結果を表３に示す。
【０１８１】
［実施例９〜１２］
アクリル系ＢＭＣの組成を表４に示すように変更する以外は、実施例１と同様の方法でアクリル系ＢＭＣを得た。得られたアクリル系ＢＭＣは、混練直後でも増粘して餅状物となっており、べたつきがなく取り扱い性が良好であった。
【０１８２】
次に、このアクリル系ＢＭＣを用いて、実施例１と同様の方法で、濃緑色のアクリル系人工大理石を得た。評価結果を表４に示す。
【０１８３】
［実施例１３〜１６］
アクリル系ＢＭＣの組成を表４に示すように変更する以外は、実施例４と同様の方法でアクリル系ＢＭＣを得た。得られたアクリル系ＢＭＣは、混練直後でも増粘して餅状物となっており、べたつきがなく取り扱い性が良好であった。
【０１８４】
次に、このアクリル系ＢＭＣを用いて、実施例１と同様の方法で、黒御影石調のアクリル系人工大理石を得た。評価結果を表４に示す。
【０１８５】
［実施例１７］
アクリル系ＢＭＣの組成を表４に示すように変更する以外は、実施例４と同様の方法でアクリル系ＢＭＣを得た（混練温度２５℃）。得られたアクリル系ＢＭＣは、混練直後でも増粘して餅状物となっており、べたつきがなく取り扱い性が良好であった。また、２３℃の雰囲気下で３ヶ月放置しても硬化せず、保存安定性が極めて良好であった。
【０１８６】
次に、このアクリル系ＢＭＣを用いて、実施例１と同様の方法で、黒御影石調のアクリル系人工大理石を得た。評価結果を表４に示す。
【０１８７】
［実施例１８］
アクリル系単量体混合物（Ａ）としてメチルメタクリレート１５部及びネオペンチルグリコールジメタクリレート１３部、硬化剤として１，１−ビス（ｔ−ブチルパーオキシ）３，３，５−トリメチルシクロヘキサン（日本油脂（株）製、商品名「パーヘキサ３Ｍ」）０．８部、内部離型剤としてステアリン酸亜鉛０．１５部、無機充填剤（Ｂ）として水酸化アルミニウム６１部、増粘剤として重合体粉末（Ｐ−１１）８部及び重合体粉末（Ｐ−１３）３部をニーダーに投入して、１０分間混練してアクリル系ＢＭＣを得た。得られたアクリル系ＢＭＣは、混練直後でも適度な粘度に増粘して餅状物となっており、べたつきがなく取り扱い性が良好であった。
【０１８８】
次に、このアクリル系ＢＭＣを６インチの１軸押し出し機（Ｌ／Ｄ＝１３．２）で２００ｋｇ／ｈの速度で押し出し、幅１５０ｍｍ、厚み１０ｍｍでシート状に押し出した。押し出したＢＭＣの温度は５０℃以下であり、問題なく押し出せた。
【０１８９】
このシート状に賦型したアクリル系ＢＭＣを室温で１時間熟成させて増粘を完了させた。熟成後のアクリル系ＢＭＣの形状は、熟成前のシート形状をそのまま保っていた。
【０１９０】
このシート状のアクリル系ＢＭＣを２３℃の雰囲気下で放置したところ、３ヶ月以上経っても硬化せず、保存安定性が極めて良好であった。
【０１９１】
このシート状のアクリル系ＢＭＣを切断し、２００ｍｍ角の平板成形用金型に７００ｇ充填し、実施例１と同様の方法で、２００ｍｍ角、厚さ１０ｍｍのアクリル系人工大理石を得た。得られた人工大理石の表面は光沢が極めて高く、欠陥が全くない鏡面状態であり、外観が極めて良好であった。評価結果を表５に示す。
【０１９２】
［実施例１９］
アクリル系単量体混合物（Ａ）としてメチルメタクリレート７部及び１，３−ブチレングリコールジメタクリレート１３部、硬化剤として１，１−ビス（ｔ−ブチルパーオキシ）３，３，５−トリメチルシクロヘキサン０．８部、内部離型剤としてステアリン酸亜鉛０．１５部、無機充填剤（Ｂ）として水酸化アルミニウム５１部、無機充填剤含有樹脂粒子（Ｅ）２０部（白色の無機充填剤含有樹脂粒子１０部及び黒色の無機充填剤含有樹脂粒子１０部）、増粘剤として重合体粉末（Ｐ−１１）６部及び重合体粉末（Ｐ−１３）３部をニーダーに投入して、１０分間混練してアクリル系ＢＭＣを得た。得られたアクリル系ＢＭＣは、混練直後でも適度な粘度に増粘して餅状物となっており、べたつきがなく取り扱い性が良好であった。
【０１９３】
次に、このアクリル系ＢＭＣを実施例１８と同様の方法でシート状に押し出した。押し出したＢＭＣの温度は５０℃以下であり、問題なく押し出せた。
【０１９４】
このシート状に賦型したアクリル系ＢＭＣを室温で１時間熟成させて増粘を完了させた。１時間熟成後のアクリル系ＢＭＣの形状は、熟成前のシート形状をそのまま保っていた。
【０１９５】
このシート状のアクリル系ＢＭＣを２３℃の雰囲気下で放置したところ、３ヶ月以上経っても硬化せず、保存安定性が極めて良好であった。
【０１９６】
このシート状のアクリル系ＢＭＣを切断し、２００ｍｍ角の平板成形用金型に７００ｇ充填し、実施例１と同様の方法で、２００ｍｍ角、厚さ１０ｍｍの御影石調のアクリル系人工大理石を得た。得られた人工大理石の表面は光沢が極めて高く、欠陥が全くない鏡面状態であり、また石目模様も鮮明でムラがなく、外観が極めて良好であった。評価結果を表５に示す。
【０１９７】
［実施例２０〜２２］
アクリル系単量体混合物（Ａ）としてシラップ（Ａ２）を用い、増粘剤を表５に示す条件に変更したこと以外は、実施例１８と同様の方法で、アクリル系ＢＭＣを得て、シート状に押し出し、熟成させた後、加熱加圧硬化させてアクリル系人工大理石を得た。評価結果を表５に示す。
【０１９８】
［実施例２３］
アクリル系単量体混合物（Ａ）としてシラップ（Ａ３）を用い、増粘剤を表５に示す条件に変更したこと以外は、実施例１９と同様の方法で、アクリル系ＢＭＣを得て、シート状に押し出し、熟成させた後、加熱加圧硬化させて御影石調のアクリル系人工大理石を得た。評価結果を表５に示す。
【０１９９】
［実施例２４］
表５に示すように、増粘剤として、重合体粉末（Ｐ−１１）を単独で用いること以外は、実施例１８と同様の方法でアクリル系ＢＭＣを得た（混練温度２５℃）。得られたアクリル系ＢＭＣは、混練直後には増粘してＢＭＣ餅状物となっており、べたつきがなく取り扱い性は良好であった。
【０２００】
次に、このアクリル系ＢＭＣを実施例１８と同様の方法でシート状に押し出したが、ＢＭＣの粘度が高すぎて、シェアー熱が蓄積し、ＢＭＣの温度が８０℃まで上昇した。
【０２０１】
このシート状のアクリル系ＢＭＣを２３℃の雰囲気下で放置したところ、２ヶ月間は硬化せず、保存安定性が非常に良かった。
【０２０２】
このシート状に賦型したアクリル系ＢＭＣを室温で１時間熟成させて増粘を完了させた後、切断して、２００ｍｍ角の平板成形用金型に７００ｇ充填し、実施例１と同様の方法で、２００ｍｍ角、厚さ１０ｍｍのアクリル系人工大理石を得た。評価結果を表５に示す。
【０２０３】
［実施例２５］
表５に示すように、増粘剤として、重合体粉末（Ｐ−１３）を単独で用いる以外は、実施例１８と同様の方法で混練し、アクリル系ＢＭＣを得た（混練温度２５℃）。得られたアクリル系ＢＭＣは、混練直後はべたつきのある半餅状物のＢＭＣであった。
【０２０４】
次に、このアクリル系ＢＭＣを実施例１８と同様の方法でシート状に押し出した。押し出したＢＭＣの温度は５０℃以下であったが、押し出し物は柔らかく、べたつきのあるものだった。このシート状に押し出したＢＭＣをべたつきのない状態まで増粘させるには、室温で１６時間の熟成を要した。この熟成後のシート状ＢＭＣは、寸法が若干変化していたものの、シート形状を保っていた。
【０２０５】
この熟成したシート状アクリル系ＢＭＣを切断し、２００ｍｍ角の平板成形用金型に７００ｇ充填し、実施例１と同様の方法で、２００ｍｍ角、厚さ１０ｍｍのアクリル系人工大理石を得た。評価結果を表５に示す。
【０２０６】
［実施例２６］
アクリル系ＢＭＣの組成を表６に示す組成とすること以外は、実施例１８と同様の方法で、アクリル系ＢＭＣを混練し、シート状に賦型した後、成形してアクリル系人工大理石を得た。評価結果を表６に示す。
【０２０７】
［実施例２７］
アクリル系ＢＭＣの組成を表６に示す組成とすること以外は、実施例１９と同様の方法で、アクリル系ＢＭＣを混練し、シート状に賦型した後、成形して御影石調のアクリル系人工大理石を得た。評価結果を表６に示す。
【０２０８】
［実施例２８〜２９］
アクリル系ＢＭＣの組成を表６に示す組成とすること以外は、実施例１８と同様の方法で、アクリル系ＢＭＣを混練し、シート状に賦型した後、成形してアクリル系人工大理石を得た。評価結果を表６に示す。
【０２０９】
［実施例３０］
アクリル系ＢＭＣの組成を表６に示す組成とすること以外は、実施例１９と同様の方法で、アクリル系ＢＭＣを混練し、シート状に賦型した後、成形して御影石調のアクリル系人工大理石を得た。評価結果を表６に示す。
【０２１０】
［実施例３１］
増粘剤として重合体粉末（Ｐ−１５）を単独で用い、その他の組成を表６に示す組成に変更すること以外は、実施例１８と同様の方法でアクリル系ＢＭＣを得た（混練温度２５℃）。得られたアクリル系ＢＭＣは、混練直後はべたつきのある半餅状物のＢＭＣであった。
【０２１１】
次に、このアクリル系ＢＭＣを実施例１８と同様の方法でシート状に押し出した。押し出したＢＭＣの温度は５０℃以下であったが、押し出し物は柔らかく、べたつきのあるものだった。このシート状に押し出したＢＭＣをべたつきのない状態まで増粘させるには、室温で１６時間の熟成を要した。この熟成後のシート状ＢＭＣは、寸法が若干変化していたものの、シート形状を保っていた。
【０２１２】
この熟成したシート状アクリル系ＢＭＣを切断し、２００ｍｍ角の平板成形用金型に７００ｇ充填し、実施例１と同様の方法で、２００ｍｍ角、厚さ１０ｍｍのアクリル系人工大理石を得た。評価結果を表６に示す。
【０２１３】
［実施例３２］
アクリル系ＢＭＣの組成を表７に示す組成とすること以外は、実施例１８と同様の方法で、アクリル系ＢＭＣを混練し、シート状に賦型した後、成形してアクリル系人工大理石を得た。評価結果を表７に示す。
【０２１４】
［実施例３３］
アクリル系ＢＭＣの組成を表７に示す組成とすること以外は、実施例１９と同様の方法で、アクリル系ＢＭＣを混練し、シート状に賦型した後、成形して御影石調のアクリル系人工大理石を得た。評価結果を表７に示す。
【０２１５】
「実施例３４〜３６］
アクリル系ＢＭＣの組成を表７に示す組成とすること以外は、実施例１８と同様の方法で、アクリル系ＢＭＣを混練し、シート状に賦型した後、成形してアクリル系人工大理石を得た。評価結果を表７に示す。
【０２１６】
［実施例３７］
アクリル系ＢＭＣの組成を表７に示す組成とすること以外は、実施例１９と同様の方法で、アクリル系ＢＭＣを混練し、シート状に賦型した後、成形して御影石調のアクリル系人工大理石を得た。評価結果を表７に示す。
【０２１７】
［実施例３８］
アクリル系ＢＭＣの組成を表７に示す組成とすること以外は、実施例１８と同様の方法で、アクリル系ＢＭＣを混練し（混練温度２５℃）、シート状に賦型した後、成形してアクリル系人工大理石を得た。評価結果を表７に示す。
【０２１８】
［比較例２〜５］
アクリル系ＢＭＣの組成を表７に示す組成とすること以外は、実施例１８と同様の方法で、アクリル系ＢＭＣを混練した。得られたアクリル系ＢＭＣは、混練直後は増粘が不十分で、半液状物のＢＭＣであった。
【０２１９】
次に、このアクリル系ＢＭＣを実施例１８と同様の方法でシート状に押し出した。押し出したＢＭＣの温度は３０℃以下であったが、押し出し物はべとつきがあり、また、柔らかすぎてシートの形状を保たなかった。この押し出したＢＭＣをべたつきのない状態まで増粘させるには、室温で２４時間以上の熟成を要した。
【０２２０】
この熟成したアクリル系ＢＭＣを２００ｍｍ角の平板成形用金型に７００ｇ充填し、実施例１と同様の方法で、２００ｍｍ角、厚さ１０ｍｍのアクリル系人工大理石を得た。評価結果を表７に示す。
【０２２１】
［実施例３９］
アクリル系単量体又はアクリル系単量体混合物（Ａ）としてメチルメタクリレート８部、イソボルニルメタクリレート１０部及びネオペンチルグリコールジメタクリレート１０部、硬化剤として１，１−ビス（ｔ−ブチルパーオキシ）３，３，５−トリメチルシクロヘキサン０．８部、重合禁止剤として２，６−ジ−ｔ−ブチル−４−メチルフェノール（住友化学（株）製、商品名「スミライザーＢＨＴ」）０．０１部、内部離型剤としてステアリン酸亜鉛０．１５部、無機充填剤（Ｂ）として水酸化アルミニウム６１部、及び増粘剤として重合体粉末（Ｐ−１２）１１部をニーダーに投入して、ニーダーのジャケットに２５℃の冷却水を通水しながら１０分間混練してアクリル系ＢＭＣを得た。得られたアクリル系ＢＭＣは、混練直後でも増粘して餅状物となっており、べたつきがなく取り扱い性が良好であった。
【０２２２】
このアクリル系ＢＭＣを２３℃の雰囲気下で放置したところ、３ヶ月以上経っても硬化せず、保存安定性が極めて良好であった。
【０２２３】
このアクリル系ＢＭＣを用いて、実施例１と同様の方法で、２００ｍｍ角、厚さ１０ｍｍのアクリル系人工大理石を得た。評価結果を表８に示す。
【０２２４】
［実施例４０〜４２］
表８に示す条件に変更したこと以外は、実施例３９と同様の方法でアクリル系ＢＭＣを得て、実施例１と同様の方法で、２００ｍｍ角、厚さ１０ｍｍのアクリル系人工大理石を得た。評価結果を表８に示す。
【０２２５】
［比較例６］
表８に示す条件に変更したこと以外は、実施例３９と同様の方法でアクリル系ＢＭＣを得た。なお、硬化剤の欄の「パーブチルＯ」は、ｔ−ブチルパーオキシ−２−エチルヘキサノエート（日本油脂（株）製、商品名「パーブチルＯ」）を示す。
【０２２６】
このアクリル系ＢＭＣは、混練直後には増粘しておらず、半分液状の状態であり、べたついて取り扱い性が極めて悪かった。このアクリル系ＢＭＣを増粘させて餅状物を得るには、さらに６０℃で２４時間以上熟成させる必要があった。
【０２２７】
熟成後のアクリル系ＢＭＣを用いて、実施例１と同様の方法（ただし、金型温度１１０℃）で、２００ｍｍ角、厚さ１．０ｍｍの人工大理石を得たが、成形品の表面にはピンホールがあり、外観が悪かった。評価結果を表８に示す。
【０２２８】
［比較例７］
表８に示す条件に変更したこと以外は、実施例３９と同様の方法でアクリル系ＢＭＣを得た。なお、硬化剤の欄の「パーブチルＤ」は、ジ−ｔ−ブチルパーオキサイド（日本油脂（株）製、商品名「パーブチルＤ」）を示す。
【０２２９】
このアクリル系ＢＭＣは、混練直後には増粘しておらず、半分液状の状態であり、べたついて取り扱い性が極めて悪かった。このアクリル系ＢＭＣを増粘させて餅状物を得るには、さらに６０℃で２４時間以上熟成させる必要があった。
【０２３０】
熟成後のアクリル系ＢＭＣを用いて、実施例１と同様の方法（ただし、金型温度１４０℃、成形時間２０分）で、２００ｍｍ角、厚さ１０ｍｍの人工大理石を得たが、成形品の表面にはピンホールがあり、外観が悪かった。評価結果を表８に示す。
【０２３１】
「比較例８］
表８に示す条件に変更したこと以外は、実施例３９と同様の方法でアクリル系ＢＭＣを得た。なお、硬化剤の欄の「パークミルＤ」は、ジクミルパーオキサイド（日本油脂（株）製、商品名「パークミルＤ」）を示す。
【０２３２】
このアクリル系ＢＭＣは、混練直後には増粘しておらず、半分液状の状態であり、べたついて取り扱い性が極めて悪かった。このアクリル系ＢＭＣを増粘させて餅状物を得るには、さらに６０℃で２４時間以上熟成させる必要があった。
【０２３３】
熟成後のアクリル系ＢＭＣを用いて、実施例１と同様の方法（ただし、金型温度１２０℃、成形時間３０分）で、２００ｍｍ角、厚さ１０ｍｍの人工大理石を得たが、成形品の表面にはピンホールがあり、外観が悪かった。評価結果を表８に示す。
【０２３４】
［実施例４３］
アクリル系単量体又はアクリル系単量体混合物（Ａ）としてメチルメタクリレート１３部及びネオペンチルグリコールジメタクリレート１５部、硬化剤として１，１−ビス（ｔ−ブチルパーオキシ）３，３，５−トリメチルシクロヘキサン０．８部、重合禁止剤として２，６−ジ−ｔ−ブチル−４−メチルフェノール０．０１部、内部離型剤としてステアリン酸亜鉛０．１５部、無機充填剤（Ｂ）として水酸化アルミニウム５２部、無機充填剤含有樹脂粒子（Ｅ）５部（白色の無機充填剤含有樹脂粒子２．５部及び黒色の無機充填剤含有樹脂粒子２．５部）、及び増粘剤として重合体粉末（Ｐ−１１）１５部をニーダーに投入して、ニーダーのジャケットに２５℃の冷却水を通水しながら１０分間混練してアクリル系ＢＭＣを得た。得られたアクリル系ＢＭＣは、混練直後でも増粘して餅状物となっており、べたつきがなく取り扱い性が良好であった。
【０２３５】
次に、このアクリル系ＢＭＣを用いて、実施例１と同様の方法で、２００ｍｍ角、厚さ１０ｍｍの御影石調アクリル系人工大理石を得た。評価結果を表８に示す。
【０２３６】
［実施例４４〜４７］
表８に示す条件に変更したこと以外は、実施例４３と同様の方法でアクリル系ＢＭＣ得て、実施例１と同様の方法で、２００ｍｍ角、厚さ１０ｍｍの御影石調アクリル系人工大理石を得た。評価結果を表８に示す。
【０２３７】
［比較例９］
表８に示す条件に変更したこと以外は、実施例４３と同様の方法でアクリル系ＢＭＣを得た。このアクリル系ＢＭＣは、混練直後には増粘しておらず、半分液状の状態であり、べたついて取り扱い性が極めて悪かった。これらのアクリル系ＢＭＣを増粘させて餅状物を得るには、さらに６０℃で２４時間以上熟成させる必要があった。
【０２３８】
この熟成したアクリル系ＢＭＣを用いて、実施例１と同様の方法（ただし、金型温度１４０℃、成形時間２０分）で、２００ｍｍ角、厚さ１０ｍｍの御影石調人工大理石を得たが、成形品の表面にはピンホールがあり、石目模様にはムラがあり、また、石目模様がぼやけており、外観が悪かった。評価結果を表８に示す。
【０２３９】
［比較例１０］
混練温度を６０℃、混練時間を３０分にすること以外は、比較例７と同じ組成で混練して、アクリル系ＢＭＣを得た。このアクリル系ＢＭＣを２３℃の雰囲気下で放置したところ、２週間で硬化し、保存安定性が悪かった。
【０２４０】
混練後のアクリル系ＢＭＣを用いて、実施例１と同様の方法（ただし、金型温度１４０℃、成形時間２０分）で、２００ｍｍ角、厚さ１０ｍｍの人工大理石を得た。評価結果を表８に示す。
【０２４１】
［比較例１１］
混練温度を６０℃、混練時間を３０分にすること以外は、比較例９と同じ組成で混練して、アクリル系ＢＭＣを得た。このアクリル系ＢＭＣを２３℃の雰囲気下で放置したところ、２週間で硬化し、保存安定性が悪かった。
【０２４２】
混練後のアクリル系ＢＭＣを用いて、実施例１と同様の方法（ただし、金型温度１４０℃、成形時間２０分）で、２００ｍｍ角、厚さ１０ｍｍの人工大理石を得た。得られた人工大理石は、石目の模様材である無機充填剤含有樹脂粒子が溶解しており、御影石調の外観が得られず、外観が悪かった。その他の評価結果を表８に示す。
【０２４３】
［実施例４８］
アクリル系単量体又はアクリル系単量体混合物（Ａ）として、メチルメタクリレート１２部、ネオペンチルグリコールジメタクリレート１０部をＳＵＳ製容器内に投入し、これに硬化剤として１，１−ビス（ｔ−ブチルパーオキシ）３，３，５−トリメチルシクロヘキサン０．８部、重合禁止剤として２，６−ジ−ｔ−ブチル−４−メチルフェノール０．０１部、内部離型剤としてステアリン酸亜鉛０．１５部を添加した後に、エアーモーターで駆動された攪拌翼にて２分間混合した。これを川崎重工業製ギアポンプにて、２２９．６ｇ／分の速度で、混練押し出し機（栗本鐵工所製ＫＲＣニーダー、スクリュ直径＝５０ｍｍ、Ｌ／Ｄ＝１３．７）に付属するホッパに連続的に送液した。
【０２４４】
一方、無機充填剤（Ｂ）として水酸化アルミニウムをクマエンジニアリング製スクリュフィーダ１に付属するＳＵＳ製容器内に投入し、６３０ｇ／分の速度で、混練押し出し機に付属するホッパに連続的に投入した。
【０２４５】
さらに、重合体粉末（Ｃ）として（Ｐ−１６）をクマエンジニアリング製スクリュフィーダ２に付属するＳＵＳ容器内に投入し、１５０ｇ／分の速度で、押し出し機に付属するホッパに連続的に投入した。
【０２４６】
混練押し出し機のバレルを２５℃に温調し、上記の方法で、アクリル系単量体又はアクリル系単量体混合物（Ａ）、無機充填剤（Ｂ）及び重合体粉末（Ｃ）を定量的に連続投入して、混練押し出し機内にて混練と同時に増粘させて押し出し、混練押し出し機先端ダイより、幅８５ｍｍ、厚み２５ｍｍのシート状のアクリル系ＢＭＣ賦型物を６０ｋｇ／ｈの速度で連続的に得た。混練押し出し機中に材料が滞在する時間は約４分であった。押し出したＢＭＣの温度は、６０℃以下であり、問題無くシート状に押し出せた。得られたシート状アクリル系ＢＭＣ賦型物は、押し出し機先端ダイより出た直後でも、べたつきのない取り扱い性の良好なＢＭＣであった。
【０２４７】
次に、各アクリル系ＢＭＣを用いて、実施例１と同様の方法で、２００ｍｍ角、厚さ１０ｍｍのアクリル系人工大理石を得た。評価結果を表９に示す。
【０２４８】
［実施例４９］
アクリル系ＢＭＣの組成を表９に示す組成に変更し、アクリル系単量体又はアクリル系単量体混合物（Ａ）を５７５ｇ／分の速度で、無機充填剤（Ｂ）を１５２５ｇ／分の速度で、重合体粉末（Ｃ）を４００ｇ／分の速度で供給し、混練押し出し機のバレル温度を４０℃に変更し、混練押し出し機中に材料が滞在する時間を１分に変更すること以外は、実施例４８と同様の方法で混練押し出しを連続的に行った。
【０２４９】
混練押し出し機先端ダイより、１５０ｋｇ／ｈの速度で、幅８５ｍｍ、厚み２５ｍｍのシート状アクリル系ＢＭＣが連続的に得られた。押し出したＢＭＣの温度は、６０℃以下であり、問題無くシート状に押し出せた。得られたシート状アクリル系ＢＭＣ賦型物は、押し出し機先端ダイより出た直後でも、べたつきの無い取り扱い性の良好なＢＭＣであった。
【０２５０】
次に、このアクリル系ＢＭＣを用いて、実施例１と同様の方法で、厚さ１０ｍｍのアクリル系人工大理石を得た。評価結果を表９に示す。
【０２５１】
［比較例１２］
混練押し出し機に連続的に投入する各成分が、メチルメタクリレート１６部、トリメチロールプロパントリメタクリレート６部、ｔ−ブチルパーオキシ−２−エチルヘキサノエート０．２部、２，６−ジ−ｔ−ブチル−４−メチルフェノール０．０１部、ステアリン酸亜鉛０．１５部からなる溶液を２２３．６ｇ／分の速度で、水酸化アルミニウムを６５０ｇ／分の速度で、重合体粉末（Ｐ−２６）を１３０ｇ／分の速度で供給すること以外は、実施例４８と同様な方法で、混練押し出しを連続的に行った。
【０２５２】
混練押し出し機先端ダイより押し出したアクリル系ＢＭＣは増粘しておらず、半分液状の状態であり、べたついて取り扱い性が悪く、シート形状にはならなかった。また、このアクリル系ＢＭＣを増粘させて餅状物を得るには、さらに６０℃で２４時間以上熟成させる必要があった。
【０２５３】
熟成後のアクリル系ＢＭＣを用いて、実施例１と同様の方法（ただし、金型温度１１０℃）で、２００ｍｍ角、厚さ１０ｍｍの人工大理石を得たが、成形品の表面にはピンホールがあり、外観が悪かった。評価結果を表９に示す。
【０２５４】
［比較例１３］
混練押し出し機に連続的に投入する各成分が、スチレン７．５部、トリメチロールプロパントリメタクリレート７．５部、ジ−ｔ−ブチルパーオキサイド０．２部、２，６−ジ−ｔ−ブチル−４−メチルフェノール０．０１部、ステアリン酸亜鉛０．１５部からなる溶液を１５３．６ｇ／分の速度で、水酸化アルミニウムを６２０ｇ／分の速度で、重合体粉末（Ｐ−２７）を２３０ｇ／分の速度で供給すること以外は、実施例４８と同様な方法で、混練押し出しを連続的に行った。
【０２５５】
混練押し出し機先端ダイより押し出したアクリル系ＢＭＣは増粘しておらず、半分液状の状態であり、べたついて取り扱い性が悪く、シート形状にはならなかった。また、このアクリル系ＢＭＣを増粘させて餅状物を得るには、さらに６０℃で２４時間以上熟成させる必要があった。
【０２５６】
熟成後のアクリル系ＢＭＣを用いて、実施例１と同様の方法で、２００ｍｍ角、厚さ１０ｍｍの人工大理石を得たが、成形品の表面にはピンポールがあり、外観が悪かった。評価結果を表９に示す。
【０２５７】
［比較例１４］
混練押し出し機に連続的に投入する各成分が、エチレングリコールジメタクリレート１０部、トリメチロールプロパントリメタクリレート１０部、ジクミルパーオキサイド０．２部、２，６−ジ−ｔ−ブチル−４−メチルフェノール０．０１部、ステアリン酸亜鉛０．１５部からなる溶液を２０３．６ｇ／分の速度で、水酸化アルミニウムを６００ｇ／分の速度で、重合体粉末（Ｐ−２８）を２００ｇ／分の速度で供給すること以外は、実施例４８と同様な方法で、混練押し出しを連続的に行った。
【０２５８】
混練押し出し機先端ダイより押し出したアクリル系ＢＭＣは増粘しておらず、半分液状の状態であり、べたついて取り扱い性が悪く、シート形状にはならなかった。また、このアクリル系ＢＭＣを増粘させて餅状物を得るには、さらに６０℃で２４時間以上熟成させる必要があった。
【０２５９】
熟成後のアクリル系ＢＭＣを用いて、実施例１と同様の方法で、２００ｍｍ角、厚さ１０ｍｍの人工大理石を得たが、成形品の表面にはピンホールがあり、外観が悪かった。評価結果を表９に示す。
【０２６０】
［比較例１５］
アクリル系ＢＭＣの組成を表９に示す組成に変更し、アクリル系単量体又はアクリル系単量体混合物（Ａ）を１２０ｇ／分の速度で、無機充填剤（Ｂ）を６００ｇ／分の速度で、重合体粉末（Ｃ）を２８０ｇ／分の速度で供給し、混練押し出し機のバレル温度を９５℃に変更し、混練押し出し機中に材料が滞在する時間を２分に変更すること以外は、実施例４８と同様の方法で混練押し出しを連続的に行った。
【０２６１】
しかし、混練押し出し機先端ダイより、アクリル系ＢＭＣを押し出そうとしたが、混練押し出し機中でＢＭＣが硬化してしまい、押し出せなかった。
【０２６２】
［実施例５０］
アクリル系単量体又はアクリル系単量体混合物（Ａ）として、メチルメタクリレート１３部及びネオペンチルグリコールジメタクリレート１５部をＳＵＳ製容器内に投入し、これに硬化剤として１，１−ビス（ｔ−ブチルパーオキシ）３，３，５−トリメチルシクロヘキサン０．８部、重合禁止剤として２，６−ジ−ｔ−ブチル−４−メチルフェノール０．０１部、内部離型剤としてステアリン酸亜鉛０．１５部を添加した後に、エアーモーターで駆動された攪拌翼にて２分間混合した。これを川崎重工業製ギアポンプにて、２８９．６ｇ／分の速度で混練押し出し機に付属するホッパに連続的に送液した。
【０２６３】
一方、無機充填剤（Ｂ）として水酸化アルミニウムをクマエンジニアリング製スクリュフィーダ１に付属するＳＵＳ製容器内に投入し、５２０ｇ／分の速度で混練押し出し機に付属するホッパに連続的に投入した。
【０２６４】
また、白色の無機充填剤含有樹脂粒子２５部及び黒色の無機充填剤含有樹脂粒子２５部からなる無機充填剤含有樹脂粒子（Ｅ）をクマエンジニアリング製スクリュフィーダ２に付属するＳＵＳ製容器内に投入し、５０ｇ／分の速度で混練押し出し機に付属するホッパに連続的に投入した。
【０２６５】
さらに、重合体粉末（Ｃ）として（Ｐ−１１）をクマエンジニアリング製スクリュフィーダ２に付属するＳＵＳ容器内に投入し、１５０ｇ／分の速度で押し出し機に付属するホッパに連続的に投入した。
【０２６６】
混練押し出し機のバレルを２５℃に温調し、上記の方法で、アクリル系単量体又はアクリル系単量体混合物（Ａ）、無機充填剤（Ｂ）、重合体粉末（Ｃ）、及び無機充填剤含有樹脂粒子（Ｅ）を定量的に連続投入して、混練押し出し機内にて混練と同時に増枯させて押し出し、混練押し出し機先端ダイよりシート状のアクリル系ＢＭＣ賦型物を６０ｋｇ／ｈの速度で連続的に得た。混練押し出し機中に材料が滞在する時間は約４分であった。押し出したＢＭＣの温度は、６０℃以下であり、問題無くシート状に押し出せた。得られたシート状アクリル系ＢＭＣ賦型物は、押し出し機先端ダイより出た直後でも、べたつきのない取り扱い性の良好なＢＭＣであった。
【０２６７】
次にこのアクリル系ＢＭＣを用いて、実施例１と同様の方法で、厚さ１０ｍｍの御影石調アクリル系人工大理石を得た。得られた御影石調人工大理石の表面は欠陥が全くない鏡面状態であり、光沢が極めて高く、極めて鮮明な石目模様を有し、また石目模様にムラが全くなく、極めて意匠性に優れた外観の良好な御影石調人工大理石であった。評価結果を表９に示す。
【０２６８】
［実施例５１］
アクリル系ＢＭＣの組成を表９に示す組成に変更し、アクリル系単量体又はアクリル系単量体混合物（Ａ）を６５９ｇ／分の速度で、無機充填剤（Ｂ）を１７４９ｇ／分の速度で、重合体粉末（Ｃ）を２６４ｇ／分の速度で、無機充填剤含有樹脂粒子（Ｅ）を６６０ｇ／分の速度で供給し、混練押し出し機のバレル温度を４５℃に変更し、混練押し出し機中に材料が滞在する時間を３０秒に変更すること以外は、実施例５０と同様の方法で混練押し出しを連続的に行った。
【０２６９】
混練押し出し機先端ダイより、２００ｋｇ／ｈの速度で、幅８５ｍｍ、厚み２５ｍｍのシート状アクリル系ＢＭＣ賦型物が連続的に得られた。押し出したＢＭＣの温度は、６０℃以下であり、問題無くシート状に押し出せた。得られたシート状アクリル系ＢＭＣ賦型物は、押し出し機先端ダイより出た直後でも、べたつきのない取り扱い性の良好なＢＭＣであった。
【０２７０】
次にこのアクリル系ＢＭＣを用いて、実施例１と同様の方法で、厚さ１０ｍｍの御影石調アクリル系人工大理石を得た。得られた御影石調人工大理石の表面は欠陥が全くない鏡面状態であり、光沢が極めて高く、極めて鮮明な石目模様を有し、また石目模様にムラが全くなく、極めて意匠性に優れた外観の良好な御影石調人工大理石であった。評価結果を表９に示す。
【０２７１】
［実施例５２］
アクリル系ＢＭＣの組成を表９に示す組成に変更し、アクリル系単量体又はアクリル系単量体混合物（Ａ）を６２５ｇ／分の速度で、無機充填剤（Ｂ）を１２７５ｇ／分の速度で、重合体粉末（Ｃ）を３５０ｇ／分の速度で供給し、無機充填剤含有樹脂粒子（Ｅ）を２５０ｇ／分の速度で供給し、混練押し出し機のバレル温度を４０℃に変更し、混練押し出し機中に材料が滞在する時間を１分に変更すること以外は、実施例５０と同様の方法で混練押し出しを連続的に行った。
【０２７２】
混練押し出し機先端ダイより、１５０ｋｇ／ｈの速度で、幅８５ｍｍ、厚み２５ｍｍのシート状アクリル系ＢＭＣが連続的に得られた。押し出したＢＭＣの温度は、６０℃以下であり、問題無くシート状に押し出せた。得られたシート状アクリル系ＢＭＣ賦型物は、押し出し機先端ダイより出た直後でも、べたつきの無い取り扱い性の良好なＢＭＣであった。
【０２７３】
次に、このアクリル系ＢＭＣを用いて、実施例１と同様の方法で、厚さ１０ｍｍのアクリル系人工大理石を得た。評価結果を表９に示す。
【０２７４】
【表４】
0004222724.tif 000005
【０２７５】
【表５】
0004222724.tif 000006
【０２７６】
【表６】
0004222724.tif 000007
【０２７７】
【表７】
0004222724.tif 000008
【０２７８】
【表８】
0004222724.tif 000009
【０２７９】
【表９】
0004222724.tif 000010
【０２８０】
【表１０】
0004222724.tif 000011
【０２８１】
ＢＭＣの増粘性
◎：混練している間に増粘して餅状になっており、混練直後でもべたつきがなく、取り扱い性が極めて良好。
○：混練直後はべたつきのある半餅状物であるが、室温で１６時間熟成することにより、べたつきのない取り扱い性が良好な状態になる。
×：混練中には増粘せず、混練直後は半分液状であり、べたついて取り扱い性が極めて不良。ＢＭＣ餅状物を得るためには６０℃で２４時間以上の熟成を必要とした。
【０２８２】
ＢＭＣの押し出し賦型性
◎：押し出したＢＭＣの温度は５０℃以下であり、問題なくシート状に押し出せた。
○：シート状に押し出したが、ＢＭＣの粘度が高く、シェアー熱が蓄積し、ＢＭＣの温度が８０℃まで上昇した。
【０２８３】
ＢＭＣの連続混練押し出し賦型性
○：押し出したＢＭＣの温度は６０℃以下であり、問題なくシート状に押し出せた。
×：押し出したＢＭＣは増粘しておらず、半分液状の状態であり、べたついて取り扱い性が悪く、シート形状にはならなかった。
××：混練押し出し機中でＢＭＣが硬化してしまい、押し出せなかった。
【０２８４】
ＢＭＣの賦型後の形状安定性
◎：熟成後のアクリル系ＢＭＣの形状は、熟成前のシート形状をそのまま保っていた。
○：熟成後のシート状ＢＭＣは、寸法が若干変化していたものの、シート形状を保っていた。
×：押し出し物は柔らかすぎてシートの形状を保たなかった。
【０２８５】
ＢＭＣの貯蔵安定性
◎：２３℃の雰囲気下で３ヶ月以上放置しても硬化せず、保存安定性が極めて良好であった。
○＋：２３℃の雰囲気下で放置したところ、２ヶ月間は硬化せず、保存安定性が非常に良好であった。
○：２３℃の雰囲気下で放置したところ、１ヶ月間は硬化せず、保存安定性が良好であった。
×：２３℃の雰囲気下で放置したところ、２週間で硬化した。
【０２８６】
成形品の光沢
◎：光沢が極めて高い。
○：光沢が高い。
△：光沢がある。
×：光沢が低い。
【０２８７】
成形品の表面平滑性
◎：ピンホールが全くなく、表面平滑性が極めて高い。
○：ピンホールがなく、表面平滑性が高い。
△：ピンホールがあり、表面平滑性が低い。
×：ピンホールが多く、表面平滑性が極めて低い。
【０２８８】
成形品の石目模様の鮮明性
◎：極めて鮮明で非常に意匠性に優れる。
○：鮮明で意匠性に優れる。
△：石目がややぼやけており、意匠性に劣る。
×：石目がぼやけており、非常に意匠性に劣る。
××：石目の模様材である無機充填剤含有樹脂粒子が溶解しており、御影石調の外観が得られず、外観が極めて悪かった。
【０２８９】
成形品の石目の模様ムラ
◎：模様ムラが全くなく、非常に意匠性に優れる。
○：模様ムラがなく、意匠性に優れる。
△：模様ムラあり、意匠性に劣る。
×：模様ムラがひどく、非常に意匠性に劣る。
【０２９０】
成形品の耐熱水性
◎：色変化が極めて小さかった。
○＋：色変化がかなり小さかった。
○：色変化が小さかった。
×：色変化が大きかった。
【０２９１】
以上の各実施例からも明らかなように、増粘剤として特定の嵩密度と吸油量を有し、かつ、反応性界面活性剤を用いた乳化重合または界面活性剤を使用しない乳化重合により得られる重合体粉末を使用することによって、短時間で増粘し、耐熱水性の良好なアクリル系人工大理石が得られるアクリル系ＳＭＣ又はＢＭＣを得ることが可能になり、また、特定の増粘剤を併用することによって、増粘速度をコントロールすることが可能となり、さらには、特定の条件下で混練することにより、保存安定性が良好なアクリル系ＳＭＣ又はＢＭＣを得ることが可能となり、これを用いて製造されるアクリル系人工大理石は優れた外観を有しており、耐熱水性が極めて良好で、工業上非常に有益なものである。
【図面の簡単な説明】
【図１】  本発明のＳＭＣ又はＢＭＣの連続製造方法の一例を模式的に示したものである。
【０２】
【図２】  シート状に賦型したＳＭＣ又はＢＭＣの一例を模式的に示したものである。
【図１】
0004222724.tif 000012
【図２】
0004222724.tif 000013